(57)【要約】【課題】優れた磁気特性を有する複数の扁平磁性金属粒子、及びこれを用いた圧粉材料、回転電機を提供する。【解決手段】実施の形態の複数の扁平磁性金属粒子は、平均厚さが１０ｎｍ以上１００μｍ以下である複数の扁平磁性金属粒子であって、複数の扁平磁性金属粒子は、扁平面と、Ｆｅ、Ｃｏ及びＮｉからなる群から選ばれる少なくとも１つの第１の元素を含む磁性金属相と、扁平面内における方向による保磁力差と、を有し、厚さに対する扁平面内の平均長さの比の平均値が５以上１００００以下であり、複数の扁平磁性金属粒子中に、扁平磁性金属粒子の厚さ方向において厚さの１０％以上の深さと深さよりも短い幅を有する亀裂若しくは扁平面に平行な方向に厚さの１０％以上の長さと長さよりも短い幅を有する亀裂のいずれか一方又は両方を有する扁平磁性金属粒子を含む複数の扁平磁性金属粒子である。【選択図】図１４
2020155525.tif 000002
【特許請求の範囲】
【請求項１】
平均厚さが１０ｎｍ以上１００μｍ以下である複数の扁平磁性金属粒子であって、
前記複数の扁平磁性金属粒子は、扁平面と、Ｆｅ、Ｃｏ及びＮｉからなる群から選ばれる少なくとも１つの第１の元素を含む磁性金属相と、前記扁平面内における方向による保磁力差と、を有し、
前記厚さに対する前記扁平面内の平均長さの比の平均値が５以上１００００以下であり、
前記複数の扁平磁性金属粒子中に、前記扁平磁性金属粒子の厚さ方向において厚さの１０％以上の深さと前記深さよりも短い幅を有する亀裂若しくは前記扁平面に平行な方向に前記厚さの１０％以上の長さと前記長さよりも短い幅を有する亀裂のいずれか一方又は両方を有する扁平磁性金属粒子を含む複数の扁平磁性金属粒子。
【請求項２】
前記複数の扁平磁性金属粒子中に、前記亀裂を有する扁平磁性金属粒子が１％以上の個数割合で含まれる請求項１に記載の複数の扁平磁性金属粒子。
【請求項３】
前記亀裂を有する扁平磁性金属粒子において、前記扁平面内における方向による保磁力差の割合が１％以上である請求項１又は請求項２に記載の複数の扁平磁性金属粒子。
【請求項４】
前記亀裂を有する扁平磁性金属粒子において、前記扁平面が、前記扁平面内における第１方向に配列し、幅０．１μｍ以上で長さ１μｍ以上でアスペクト比が２以上の、複数の凹部と複数の凸部のいずれか一方又は両方を有する請求項１ないし請求項３いずれか一項記載の複数の扁平磁性金属粒子。
【請求項５】
前記亀裂を有する扁平磁性金属粒子において、前記扁平磁性金属粒子の表面の少なくとも一部が、厚さ０．１ｎｍ以上１μｍ以下で、酸素（Ｏ）、炭素（Ｃ）、窒素（Ｎ）及びフッ素（Ｆ）からなる群から選ばれる少なくとも１つの第２の元素を含む被覆層で覆われている請求項１ないし請求項４いずれか一項記載の複数の扁平磁性金属粒子。
【請求項６】
複数の扁平磁性金属粒子と介在相とを備える圧粉材料であって、
前記複数の扁平磁性金属粒子は、平均厚さが１０ｎｍ以上１００μｍ以下であり、
扁平面と、Ｆｅ、Ｃｏ及びＮｉからなる群から選ばれる少なくとも１つの第１の元素を含む磁性金属相と、を有し、
前記厚さに対する前記扁平面内の平均長さの比の平均値が５以上１００００以下であり、
前記複数の扁平磁性金属粒子中に、前記扁平磁性金属粒子の厚さ方向において厚さの１０％以上の深さと前記深さよりも短い幅を有する亀裂若しくは前記扁平面に平行な方向に前記厚さの１０％以上の長さと前記長さよりも短い幅を有する亀裂のいずれか一方又は両方を有する扁平磁性金属粒子を含み、
前記介在相は、前記複数の扁平磁性金属粒子間に存在し、酸素（Ｏ）、炭素（Ｃ）、窒素（Ｎ）及びフッ素（Ｆ）からなる群から選ばれる少なくとも１つの第２の元素を含み、
前記圧粉材料において、前記扁平面が、前記圧粉材料が有する平面に対して平行に配向し、前記平面内における方向による保磁力差を有する、
圧粉材料。
【請求項７】
前記亀裂の内部に前記介在相が配置されている請求項６に記載の圧粉材料。
【請求項８】
前記圧粉材料が有する平面に対して垂直な所定の断面において、前記亀裂を有する扁平磁性金属粒子が、前記圧粉材料が有する平面に対して垂直な所定の断面における全ての扁平磁性金属粒子に対して、１％以上の個数割合で含まれる請求項６又は請求項７記載の圧粉材料。
【請求項９】
前記圧粉材料中に、前記圧粉材料が有する平面に対して垂直な所定の断面における面積比で１％以上６０％以下の空隙を含む請求項６ないし請求項８いずれか一項記載の圧粉材料。
【請求項１０】
前記空隙が、前記圧粉材料が有する平面に対して垂直な所定の断面において、前記扁平磁性金属粒子の前記扁平面に沿っている第１の空隙部分を含み、前記第１の空隙部分の短軸と長軸において長軸／短軸の比が２以上のものを含む請求項９に記載の圧粉材料。
【請求項１１】
前記空隙が、前記圧粉材料が有する平面に対して垂直な所定の断面において、楕円体状の第２の空隙部分を含み、前記第２の空隙部分の短軸と長軸において長軸／短軸の比が１以上１０以下のものを含む請求項９又は請求項１０に記載の圧粉材料。
【請求項１２】
前記第２の空隙部分の前記短軸は、前記圧粉材料が有する平面に対して垂直な所定の断面において、前記扁平面方向で最も近い位置に存在する扁平磁性金属粒子の厚さ以下の長さであるものを含む請求項１１記載の圧粉材料。
【請求項１３】
前記空隙が、前記圧粉材料が有する平面に対して垂直な所定の断面において、前記扁平磁性金属粒子の少なくとも一部において接しているものを含む請求項９ないし請求項１２いずれか一項記載の圧粉材料。
【請求項１４】
前記空隙が、前記圧粉材料が有する平面に対して垂直な所定の断面において、前記介在相に覆われているものを含む請求項９ないし請求項１３いずれか一項記載の圧粉材料。
【請求項１５】
前記圧粉材料の前記平面内において、方向による保磁力差の割合が１％以上である請求項６ないし請求項１４いずれか一項記載の圧粉材料。
【請求項１６】
前記亀裂を有する扁平磁性金属粒子における前記扁平面が、前記扁平面内における第１方向に配列し、幅０．１μｍ以上で長さ１μｍ以上でアスペクト比が２以上の、複数の凹部と複数の凸部のいずれか一方又は両方を有する請求項６ないし請求項１５いずれか一項記載の圧粉材料。
【請求項１７】
前記介在相は、Ｂ、Ｓｉ、Ｃｒ、Ｍｏ、Ｎｂ、Ｌｉ、Ｂａ、Ｚｎ、Ｌａ、Ｐ、Ａｌ、Ｇｅ、Ｗ、Ｎａ、Ｔｉ、Ａｓ、Ｖ、Ｃａ、Ｂｉ、Ｐｂ、Ｔｅ及びＳｎからなる群のうちの少なくとも１つの第３の元素を含む酸化物を含む請求項６ないし請求項１６いずれか一項記載の圧粉材料。
【請求項１８】
前記介在相は樹脂を含む請求項６ないし請求項１７いずれか一項記載の圧粉材料。
【請求項１９】
前記圧粉材料が、１８０℃で３０００時間加熱後の重量減少率が５％以下となる請求項６ないし請求項１８いずれか一項記載の圧粉材料。
【請求項２０】
請求項６ないし請求項１９いずれか一項記載の圧粉材料を備える回転電機。
【発明の詳細な説明】
【技術分野】
【０００１】
本発明の実施の形態は、複数の扁平磁性金属粒子、圧粉材料、及び回転電機に関する。
【背景技術】
【０００２】
現在、軟磁性材料は、回転電機（例えば、モータ、発電機など）、変圧器、インダクタ、トランス、磁性インク、アンテナ装置等の様々なシステム、デバイスの部品に適用されており非常に重要な材料である。これらの部品においては、軟磁性材料の有する透磁率実部（比透磁率実部）μ’を利用するため、実際に使用する場合は、利用周波数帯域に合わせてμ’を制御することが好ましい。また、高効率のシステムを実現するためには、できるだけ低損失の材料にすることが好ましい。つまり、透磁率虚部（比透磁率虚部）μ”（損失に相当）をできるだけ小さくすることが好ましい。損失に関しては、損失係数ｔａｎδ（＝μ”／μ’×１００（％））が一つの目安となり、μ’に対してμ”が小さければ小さいほど損失係数ｔａｎδが小さくなり好ましい。そのためには、実際の動作条件においての鉄損を小さくすることが好ましく、すなわち、渦電流損失、ヒステリシス損失、強磁性共鳴損失、残留損失（その他の損失）をできる限り小さくすることが好ましい。渦電流損失を小さくするためには電気抵抗を大きくしたり、金属部のサイズを小さくしたり、磁区構造を細分化したりすることが有効である。ヒステリシス損失を小さくするためには、保磁力を小さくしたり、飽和磁化を大きくしたりすることが有効である。強磁性共鳴損失を小さくするためには、材料の異方性磁界を大きくすることによって強磁性共鳴周波数を高周波化することが有効である。また、近年ではハイパワーの電力を扱う需要が高まっているため、特に、高電流、高電圧等、材料に印加される実効的な磁界が大きい動作条件下で損失が小さいことが求められる。そのためには磁気飽和を起こさないように軟磁性材料の飽和磁化はできるだけ大きい方が好ましい。更には、近年では、高周波化によって機器の小型化が可能なため、システム、デバイス機器の利用周波数帯域の高周波数帯化が進んでおり、高周波で高い透磁率と低い損失を備え、特性に優れた磁性材料の開発が急務となっている。
【０００３】
また、近年、省エネ問題、環境問題に対する意識の高まりから、システムの効率をできるだけ高めることが求められている。特に、モータシステムは、世の中の電力消費の多くを担っているため、モータの高効率化は非常に重要である。この中でモータを構成するコア等は軟磁性材料で構成され、軟磁性材料の透磁率や飽和磁化をできるだけ大きくすることや、損失をできるだけ小さくすることが求められている。また、モータの一部に使われている磁性楔（磁性くさび）においては損失をできるだけ小さくすることが求められている。尚、トランスを用いたシステムにおいても同様のことが要求される。モータやトランスなどにおいては、高効率化とともに小型化への要求も大きい。小型化を実現するためには、軟磁性材料の透磁率、飽和磁化をできるだけ大きくすることが重要である。また、磁気飽和を防ぐためにも飽和磁化をできるだけ大きくすることが重要である。更にはシステムの動作周波数を高周波化したい需要も大きく、高周波帯域で低損失の材料の開発が求められている。
【０００４】
また、高い透磁率と低い損失を有する軟磁性材料は、インダクタンス素子やアンテナ装置などにも用いられるが、その中でも特に、近年、パワー半導体に用いるパワーインダクタンス素子への応用に関して注目されている。近年、省エネルギー、環境保護の重要性が盛んに唱えられており、ＣＯ２排出量削減や化石燃料への依存度の低減が求められてきた。この結果、ガソリン自動車に代わる電気自動車やハイブリッド自動車の開発が精力的に進められている。また、太陽光発電や風力発電といった自然エネルギーの利用技術が省エネ社会のキー・テクノロジーといわれており、先進各国は自然エネルギーの利用技術の開発を積極的に進めている。更に、環境にやさしい省電力システムとして、太陽光発電、風力発電等で発電した電力をスマートグリッドで制御し、家庭内やオフィス、工場に高効率で需給するＨＥＭＳ（Ｈｏｍｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  ａｎｄ  Ｅｎｅｒｇｙ  Ｍａｎａｇｅｍｅｎｔ  Ｓｙｓｔｅｍ）構築の重要性が盛んに提唱されている。このような省エネルギー化の流れの中で、重要な役割を担うのがパワー半導体である。パワー半導体は、高い電力やエネルギーを高効率で制御する半導体であり、ＩＧＢＴ（ｉｎｓｕｌａｔｅｄ  ｇａｔｅ  ｂｉｐｏｌａｒ  ｔｒａｎｓｉｓｔｏｒ）、ＭＯＳＦＥＴ、パワー・バイポーラ・トランジスタ、パワー・ダイオードなどのパワー個別半導体に加え、リニア・レギュレータ、スイッチング・レギュレータなどの電源回路、更にはこれらを制御するためのパワー・マネジメント用ロジックＬＳＩなどが含まれる。パワー半導体は、家電、コンピュータ、自動車、鉄道などあらゆる機器に幅広く使われており、これら応用機器の普及拡大、更にこれらの機器へのパワー半導体の搭載比率拡大が期待できるため、今後のパワー半導体は大きな市場成長が予想されている。例えば、多くの家電に搭載されているインバータには、ほとんどといって良いほどパワー半導体が使われており、これによって大幅な省エネが可能になる。パワー半導体は、現在、Ｓｉが主流であるが、更なる高効率化や機器の小型化のためには、ＳｉＣ、ＧａＮの利用が有効であると考えられている。ＳｉＣやＧａＮはＳｉよりも、バンドギャップや絶縁破壊電界が大きく、耐圧を高くできるため素子を薄くできる。そのため、半導体のオン抵抗を下げることが出来、低損失化・高効率化に有効である。また、ＳｉＣやＧａＮはキャリア移動度が高いため、スイッチング周波数を高周波化することが可能となり、素子の小型化に有効となる。更には、特にＳｉＣではＳｉよりも熱伝導率が高いため放熱能力が高く高温動作が可能となり、冷却機構を簡素化が出来小型化に有効となる。以上の観点から、ＳｉＣ、ＧａＮパワー半導体の開発が精力的に行われている。しかし、その実現のためには、パワー半導体とともに使用されるパワーインダクタ素子の開発、すなわち、高透磁率軟磁性材料（高い透磁率と低い損失）の開発が不可欠である。この時、磁性材料に求められる特性としては、駆動周波数帯域での高い透磁率、低い磁気損失は勿論のこと、大電流に対応できる高い飽和磁化が好ましい。飽和磁化が高い場合、高い磁場を印加しても磁���飽和を起こしにくく、実効的なインダクタンス値の低下が抑制できる。これによって、デバイスの直流重畳特性が向上し、システムの効率が向上する。
【０００５】
また、高周波で高い透磁率と低い損失を有する磁性材料は、アンテナ装置等の高周波通信機器のデバイスへの応用も期待される。アンテナの小型化、省電力化の方法として、高透磁率（高い透磁率と低い損失）の絶縁基板をアンテナ基板として、アンテナから通信機器内の電子部品や基板へ到達する電波を巻き込んで電子部品や基板へ電波を到達させずに送受信を行う方法がある。これによって、アンテナの小型化と省電力化が可能となるが、同時に、アンテナの共振周波数を広帯域化することも可能となり好ましい。
【０００６】
尚、上記各々のシステム、デバイス、に組み込んだ際に求められるその他の特性としては、高い熱的安定性、高強度、高靱性、等も挙げられる。また、複雑な形状に適用するためには、板やリボンの形状よりも圧紛体の方が好ましい。しかしながら一般に圧紛体にすると、飽和磁化、透磁率、損失、強度、靱性、硬度などの点で特性が劣化することが知られており、特性の向上が好ましい。
【０００７】
次に既存の軟磁性材料について、その種類と問題点について説明する。
【０００８】
１０ｋＨ以下のシステム用の既存の軟磁性材料としては、珪素鋼板（ＦｅＳｉ）が挙げられる。珪素鋼板は歴史が古く、大電力を扱う回転電機、トランスのコア材料のほとんどに採用されている材料である。無方向珪素鋼板から方向性珪素鋼板へと高特性化が図られ、発見当初に比べると進化はしているが、近年では特性改善は頭打ちになってきている。特性としては、高飽和磁化、高透磁率、低損失を同時に満たすことが特に重要である。世の中では、珪素鋼板を超える材料の研究がアモルファス系、ナノクリスタル系の組成を中心に盛んに行われてはいるが、すべての面で珪素鋼板を超える材料組成はいまだ見付かっていない。また複雑な形状に適用可能な圧紛体の研究も行われているが、圧紛体においては板やリボンと比べて、特性が悪いという欠点を有している。
【０００９】
１０ｋＨｚ〜１００ｋＨｚのシステム用の既存の軟磁性材料としては、センダスト（Ｆｅ−Ｓｉ−Ａｌ）、ナノクリスタル系ファインメット（Ｆｅ−Ｓｉ−Ｂ−Ｃｕ−Ｎｂ）、Ｆｅ基若しくはＣｏ基アモルファス・ガラスのリボン・圧粉体、又はＭｎＺｎ系フェライト材料が挙げられる。しかしながら、いずれも高透磁率、低損失、高飽和磁化、高い熱的安定性、高強度、高靱性、高硬度を完全に満たしてはおらず不十分である。
【００１０】
１００ｋＨｚ以上（ＭＨｚ帯域以上）の既存の軟磁性材料としては、ＮｉＺｎ系フェライト、六方晶フェライト等が挙げられるが、高周波での磁気特性が不十分である。
【００１１】
以上のことから、高飽和磁化、高透磁率、低損失、高い熱的安定性、優れた機械特性を有する磁性材料の開発が好ましい。
【先行技術文献】
【特許文献】
【００１２】
【特許文献１】特開２０１７−０５９８１６号公報
【発明の概要】
【発明が解決しようとする課題】
【００１３】
本発明が解決しようとする課題は、優れた磁気特性を有する複数の扁平磁性金属粒子、及びこれを用いた圧粉材料、回転電機を提供することにある。
【課題を解決するための手段】
【００１４】
本実施の形態の複数の扁平磁性金属粒子は、平均厚さが１０ｎｍ以上１００μｍ以下である複数の扁平磁性金属粒子であって、複数の扁平磁性金属粒子は、扁平面と、Ｆｅ、Ｃｏ及びＮｉからなる群から選ばれる少なくとも１つの第１の元素を含む磁性金属相と、扁平面内における方向による保磁力差と、を有し、厚さに対する扁平面内の平均長さの比の平均値が５以上１００００以下であり、複数の扁平磁性金属粒子中に、扁平磁性金属粒子の厚さ方向において厚さの１０％以上の深さと深さよりも短い幅を有する亀裂若しくは扁平面に平行な方向に厚さの１０％以上の長さと長さよりも短い幅を有する亀裂のいずれか一方又は両方を有する扁平磁性金属粒子を含む複数の扁平磁性金属粒子である。
【図面の簡単な説明】
【００１５】
【図１】第１の実施の形態の扁平磁性金属粒子において、厚さの求め方の一例を示す概念図である。
【図２】第１の実施の形態の扁平磁性金属粒子において、扁平面内の最大長さ、最小長さの求め方を説明するための概念図である。
【図３】第１の実施の形態の扁平磁性金属粒子において、扁平面内の最大長さ、最小長さの他の一例における求め方を説明するための概念図である。
【図４】第１の実施の形態の扁平磁性金属粒子において、扁平面内の３６０度の角度に対して、２２．５度おきに方向を変えて保磁力を測定した際の方向を示す模式図である。
【図５】第１の実施の形態の、凹部又は凸部を有する扁平磁性金属粒子の斜視模式図である。
【図６】第１の実施の形態の、凹部又は凸部を有する扁平磁性金属粒子を上方から見た場合の模式図である。
【図７】第１の実施の形態の、凹部又は凸部を有する扁平磁性金属粒子の走査型電子顕微鏡写真である。
【図８】第１の実施の形態の、凹部、凸部及び亀裂を有する扁平磁性金属粒子の要部の模式断面図である。
【図９】第１の実施の形態の、凹部、凸部及び亀裂（扁平面に平行な方向の亀裂）を有する扁平磁性金属粒子の要部の模式断面図である。
【図１０】第２の実施の形態の扁平磁性金属粒子の模式図である。
【図１１】第３の実施の形態の圧粉材料の模式図である。
【図１２】第３の実施形態において、それぞれの断面に平行な面における扁平磁性金属粒子の配置例を示した模式図である。
【図１３】第３の実施形態において、圧粉材料の厚さ方向について示した模式図である。
【図１４】第３の実施の形態において、圧粉材料の所定の断面における、扁平磁性金属粒子に含まれる亀裂、圧粉材料に含まれる空隙の具体例を示した走査型電子顕微鏡写真である。
【図１５】第３の実施の形態において、圧粉材料の所定の断面における、扁平磁性金属粒子に含まれる亀裂、圧粉材料に含まれる空隙の具体例を示した走査型電子顕微鏡写真である。
【図１６】第３の実施の形態における、楕円体状の空隙及び楕円体状の空隙の周囲に配置された扁平磁性金属粒子の模式断面図である。
【図１７】第３の実施の形態における、圧粉材料の所定の断面における、第５の工程の圧力と温度の違いにより生じる圧粉材料の走査型電子顕微鏡写真である。
【図１８】第３の実施の形態における、圧粉材料のホットプレス成型温度と保磁力の関係を示すグラフである。
【図１９】第３の実施の形態において、扁平磁性金属粒子の扁平面に平行な面と、圧粉材料が有する平面とのなす角度を表した模式図である。
【図２０】第４の実施の形態のモータシステムの概念図である。
【図２１】第４の実施の形態のモータの概念図である。
【図２２】第４の実施の形態のモータコア（ステータ）の概念図である。
【図２３】第４の実施の形態のモータコア（ロータ）の概念図である。
【図２４】第４の実施の形態の変圧器・トランスの概念図である。
【図２５】第４の実施の形態のインダクタ（リング状インダクタ、棒状インダクタ）の概念図である。
【図２６】第４の実施の形態のインダクタ（チップインダクタ、平面インダクタ）の概念図である。
【図２７】第４の実施の形態の発電機の概念図である。
【図２８】磁束の方向と圧粉材料の配置方向の関係を示す概念図である。
【発明を実施するための形態】
【００１６】
以下、図面を用いて実施の形態を説明する。尚、図面中、同一又は類似の箇所には、同一又は類似の符号を付している。
【００１７】
（第１の実施の形態）
本実施形態の複数の扁平磁性金属粒子は、平均厚さが１０ｎｍ以上１００μｍ以下である複数の扁平磁性金属粒子であって、複数の扁平磁性金属粒子は、扁平面と、Ｆｅ、Ｃｏ及びＮｉからなる群から選ばれる少なくとも１つの第１の元素を含む磁性金属相と、扁平面内における方向による保磁力差と、を有し、厚さに対する扁平面内の平均長さの比の平均値が５以上１００００以下であり、複数の扁平磁性金属粒子中に、扁平磁性金属粒子の厚さ方向において厚さの１０％以上の深さと深さよりも短い幅を有する亀裂若しくは扁平面に平行な方向に厚さの１０％以上の長さと長さよりも短い幅を有する亀裂のいずれか一方又は両方を有する扁平磁性金属粒子を含む複数の扁平磁性金属粒子である。
【００１８】
扁平磁性金属粒子は、扁平状（ｆｌａｋｙ、ｆｌａｔｔｅｎｅｄ）の形状（ｆｌａｋｙ  ｓｈａｐｅ、ｆｌａｔｔｅｎｅｄ  ｓｈａｐｅ）をした、扁平粒子（ｆｌａｋｙ  ｐａｒｔｉｃｌｅ、ｆｌａｔｔｅｎｅｄ  ｐａｒｔｉｃｌｅ）である。
【００１９】
厚さとは、１つの扁平磁性金属粒子における平均的な厚さのことをいう。厚さを求める方法としては、１つの扁平磁性金属粒子における平均的な厚さを求めることができる方法であれば、その方法は問わない。例えば、扁平磁性金属粒子の扁平面に垂直な断面を透過電子顕微鏡（ＴＥＭ：Ｔｒａｎｓｍｉｓｓｉｏｎ  Ｅｌｅｃｔｒｏｎ  Ｍｉｃｒｏｓｃｏｐｙ）又は走査電子顕微鏡（ＳＥＭ：Ｓｃａｎｎｉｎｇ  Ｅｌｅｃｔｒｏｎ  Ｍｉｃｒｏｓｃｏｐｙ）又は光学顕微鏡などで観察し、観察した扁平磁性金属粒子の断面において、扁平面内の方向に任意の１０箇所以上を選び、選んだ各箇所における厚さを測定し、その平均値を採用する方法を用いても良い。また、観察した扁平磁性金属粒子の断面において、扁平面内の方向で、端部から別の端部に向かって等間隔に１０箇所以上を選び（この時、端部及び別の端部は特殊な場所であるため選ばない方が好ましい）、選んだ各箇所における厚さを測定し、その平均値を採用する方法を用いても良い。図１は、第１の実施の形態の扁平磁性金属粒子において、厚さの求め方の一例を示す概念図である。図１に、この場合の厚さの求め方を具体的に示す。いずれにおいても、できるだけ多くの箇所を測定することが平均的な情報を取得できるため、好ましい。なお、断面の輪郭線が凹凸の激しい、又は表面の荒れた輪郭線を有し、そのままの状態では平均的な厚さを求めることが難しい場合、輪郭線を平均的な直線又は曲線で、状況に応じて適宜、平滑化した上で、上記の方法を行うことが好ましい。
【００２０】
また、平均厚さとは、複数の扁平磁性金属粒子における厚さの平均値のことを言い、上述の単なる「厚さ」とは区別される。平均厚さを求める際は、２０個以上の扁平磁性金属粒子に対して平均した値を採用することが好ましい。また、できるだけ多くの扁平磁性金属粒子を対象として求めることが平均的な情報を取得できるため、好ましい。また、２０個以上の扁平磁性金属粒子を観察することが出来ない場合は、できる限り多くの扁平磁性金属粒子観察し、それらに対して平均した値を採用することが好ましい。扁平磁性金属粒子の平均厚さは、１０ｎｍ以上１００μｍ以下が好ましい。より好ましくは１０ｎｍ以上１μｍ以下、更に好ましくは１０ｎｍ以上１００ｎｍ以下である。また、扁平磁性金属粒子は、厚さ１０ｎｍ以上１００μｍ以下、より好ましくは１０ｎｍ以上１μｍ以下、更に好ましくは１０ｎｍ以上１００ｎｍ以下のものを含むことが好ましい。これによって扁平面に平行な方向に磁界が印加された際に、渦電流損失を十分に小さく出来て好ましい。また、厚さが小さい方が、磁気モーメントが扁平面に平行な方向に閉じ込められ、回転磁化で磁化が進行しやすくなり好ましい。回転磁化で磁化が進行する場合は、磁化が可逆的に進行しやすいため、保磁力が小さくなり、これによってヒステリシス損失が低減出来好ましい。
【００２１】
扁平磁性金属粒子の平均長さは、扁平面内の最大長さａ、最小長さｂを用いて、（ａ＋ｂ）／２で定義される。最大長さａ及び最小長さｂに関しては、次のようにして求めることができる。例えば、扁平面に外接する長方形の中で最も面積の小さな長方形を考える。そして、その長方形の長辺の長さを最大長さａ、短辺の長さを最小長さｂとする。図２は、第１の実施の形態の扁平磁性金属粒子において、扁平面内の最大長さ、最小長さの求め方を説明するための概念図である。図２は、いくつかの扁平磁性金属粒子を例として、前記方法で求めた最大長さａと最小長さｂを示した模式図である。最大長さａ及び最小長さｂは、平均厚さ同様、扁平磁性金属粒子をＴＥＭ又はＳＥＭ又は光学顕微鏡などで観察することにより求めることができる。また、計算機上で顕微鏡写真の画像解析を行い、最大長さａ及び最小長さｂを求めることも可能である。いずれにおいても、２０個以上の扁平磁性金属粒子を対象として求めることが好ましい。また、できるだけ多くの扁平磁性金属粒子を対象として求めることが平均的な情報を取得できるため、好ましい。また、２０個以上の扁平磁性金属粒子を観察することが出来ない場合は、できる限り多くの扁平磁性金属粒子観察し、それらに対して平均した値を採用することが好ましい。また、この際できるだけ平均的な値として求めることが好ましいため、扁平磁性金属粒子を均一に分散した状態で（最大長さ、最小長さが異なる複数の扁平磁性金属粒子ができるだけランダムに分散した状態で）、観察又は画像解析を行うことが好ましい。たとえば、複数の扁平磁性金属粒子を十分にかき混ぜた状態で、テープの上に貼り付けたり、又は、複数の扁平磁性金属粒子を上から落下させて下に落としてテープの上に貼り付けたり、することによって観察又は画像解析を行うことが好ましい。図２においては、扁平磁性金属粒子６が示されている。
【００２２】
ただし、扁平磁性金属粒子によっては、上記の方法で最大長さａ、最小長さｂを求めた場合、本質を捉えていない求め方になる場合もある。図３は、第１の実施の形態の扁平磁性金属粒子において、扁平面内の最大長さ、最小長さの他の一例における求め方を説明するための概念図である。例えば、図３のような場合においては、扁平磁性金属粒子が細長く湾曲した状態になっているが、この場合は、本質的には、扁平磁性金属粒子の最大長さ、最小長さは図２に示したａ、ｂの長さである。このように、最大長さａ、ｂの求め方としては完全に一義的に決められる訳ではなく、基本的には「扁平面に外接する長方形の中で最も面積の小さな長方形を考えて、その長方形の長辺の長さを最大長さａ、短辺の長さを最小長さｂとする」方法で問題ないが、粒子の形状に応じて、この方法では本質を捉えない場合は、臨機応変に、本質を捉える最大長さａ、最小長さｂとして求める。厚さｔは、扁平面に垂直方向の長さで定義される。厚さに対する扁平面内の平均長さの比Ａは、最大長さａ、最小長さｂ、厚さｔを用いて、Ａ＝（（ａ＋ｂ）／２）／ｔで定義される。
【００２３】
扁平磁性金属粒子の厚さに対する扁平面内の平均長さの比の平均値は、５以上１００００以下が好ましい。これによって透磁率が大きくなるためである。また、強磁性共鳴周波数を高くできるため、強磁性共鳴損失を小さくできるためである。
【００２４】
厚さに対する扁平面内の平均長さの比は、平均値を採用する。好ましくは、２０個以上の扁平磁性金属粒子に対して平均した値を採用することが好ましい。また、できるだけ多くの扁平磁性金属粒子を対象として求めることが平均的な情報を取得できるため、好ましい。また、２０個以上の扁平磁性金属粒子を観察することが出来ない場合は、できる限り多くの扁平磁性金属粒子観察し、それらに対して平均した値を採用することが好ましい。なお、たとえば、粒子Ｐａ、粒子Ｐｂ、粒子Ｐｃがあり、それぞれの厚さＴａ、Ｔｂ、Ｔｃ、扁平面内の平均長さＬａ、Ｌｂ、Ｌｃという場合に、平均厚さは（Ｔａ＋Ｔｂ＋Ｔｃ）／３で計算され、厚さに対する扁平面内の平均長さの比の平均値は（Ｌａ／Ｔａ＋Ｌｂ／Ｔｂ＋Ｌｃ／Ｔｃ）／３で計算される。
【００２５】
前記扁平磁性金属粒子は、前記扁平面内において方向による保磁力差を有することが好ましい。言い換えると、前記扁平磁性金属粒子は、前記扁平面内における方向に依存して、保磁力に差を有することが好ましい。保磁力差の割合は大きければ大きいほど好ましく、１％以上であることが好ましい。より好ましくは、保磁力差の割合が１０％以上、更に好ましくは保磁力差の割合が５０％以上、更に好ましくは保磁力差の割合が１００％以上である。ここでいう保磁力差の割合とは、扁平面内において、最大となる保磁力Ｈｃ（ｍａｘ）と最小となる保磁力Ｈｃ（ｍｉｎ）を用いて、（Ｈｃ（ｍａｘ）−Ｈｃ（ｍｉｎ））／Ｈｃ（ｍｉｎ）×１００（％）で定義される。尚、保磁力は、振動試料型磁力計（ＶＳＭ：Ｖｉｂｒａｔｉｎｇ  Ｓａｍｐｌｅ  Ｍａｇｎｅｔｏｍｅｔｅｒ）等を用いて評価できる。保磁力が低い場合は、低磁界ユニットを用いることによって、０．１Ｏｅ以下の保磁力も測定することができる。測定磁界の方向に対して、扁平面内の方向を変えて測定を行う。
【００２６】
尚、「保磁力差を有する」というのは、扁平面内の３６０度方向に磁界を印加して保磁力を測定した際に、保磁力が最大になる方向と、保磁力が最小になる方向とが存在する、ことを表している。例えば、扁平面内の３６０度の角度に対して、２２．５度おきに方向を変えて保磁力を測定した際に、保磁力差が表れる、すなわち保磁力がより大きくなる角度と、保磁力がより小さくなる角度があらわれる場合、「保磁力差を有する」ものとする。図４は、第１の実施の形態の扁平磁性金属粒子において、扁平面内の３６０度の角度に対して、２２．５度おきに方向を変えて保磁力を測定した際の方向を示す模式図である。扁平面内において保磁力差を有することによって、保磁力差がほとんどない等方性の場合に比べて、最小となる保磁力値が小さくなり好ましい。扁平面内で磁気異方性を有する材料においては、扁平面内の方向によって保磁力に差を有し、磁気的に等方性の材料に比べて、最小となる保磁力値が小さくなる。これによってヒステリシス損失は低減し、透磁率は向上し、好ましい。
【００２７】
保磁力は、結晶磁気異方性と関連して、Ｈｃ＝αＨａ−ＮＭｓ  （Ｈｃ：保磁力、Ｈａ：結晶磁気異方性、Ｍｓ：飽和磁化、α、Ｎ：組成、組織、形状などによって変わる値）という近似式で議論されることがある。すなわち、一般的には、結晶磁気異方性が大きければ大きいほど保磁力は大きくなりやすく、結晶磁気異方性が小さければ小さいほど保磁力は小さくなりやすい傾向にある。しかしながら、上記近似式のα値、Ｎ値は材料の組成、組織、形状によって大きく変わる値であり、結晶磁気異方性が大きくても保磁力が比較的小さい値になったり（α値が小さかったりＮ値が大きかったりする場合）、結晶磁気異方性が小さくても（α値が大きかったりＮ値が小さかったりする場合）保磁力が比較的大きい値になったりする。すなわち、結晶磁気異方性は材料の組成によって決まる物質固有の特性であるが、保磁力は材料の組成だけでは決まらず組織、形状などによって大きく変わりうる特性である。また、結晶磁気異方性は、ヒステリシス損失に直接的に影響を与える因子ではなく間接的に影響を与える因子であるが、保磁力は、直流磁化曲線のループ面積（この面積がヒステリシス損失の大きさに相当する）に対して直接的に影響を与える因子であるため、ヒステリシス損失の大きさをほぼ直接的に決める因子である。すなわち、保磁力は、結晶磁気異方性とは異なり、ヒステリシス損失に直接的に大きく影響を与える非常に重要な因子と言える。
【００２８】
また扁平磁性金属粒子が、結晶磁気異方性を含めた磁気異方性を有するからと言って、必ずしも、扁平磁性金属粒子の扁平面の方向によって保磁力差が発現するとは限らない。前述の通り、保磁力は、結晶磁気異方性によって一義的に決まる値ではなく、材料の組成、組織、形状によっていかようにも変わってくる特性であるためである。そして、前述の通り、ヒステリシス損失に直接的に大きく影響を与える因子は、磁気異方性ではなく、保磁力の方である。以上のことから、高特性化に向けて大変好ましい条件は、「扁平面内の方向によって保磁力差を有すること」である。これによって、ヒステリシス損失が低減し、透磁率も大きくなり好ましい。
【００２９】
扁平面内の最小長さｂに対する最大長さａの比ａ／ｂは平均して２以上であることが好ましく、更に好ましくは３以上、更に好ましくは５以上、更に好ましくは１０以上である。扁平面内の最小長さｂに対する最大長さａの比ａ／ｂが２以上であるものを含むことが好ましく、更に好ましくは３以上、更に好ましくは５以上、更に好ましくは１０以上のものを含むことが好ましい。これによって、磁気的な異方性を付与し易くなり望ましい。磁気的な異方性が付与されると、扁平面内において保磁力差が生まれ、磁気的に等方性の材料に比べ、最小となる保磁力値が小さくなる。これによって、ヒステリシス損失は低減し、透磁率は向上し、好ましい。更に望ましくは、前記扁平磁性金属粒子において、後述する複数の凹部と複数の凸部の一方又は両方の第１方向が最大長さ方向に配列されていることが望ましい。また、扁平磁性金属粒子を圧粉化する場合、扁平磁性金属粒子のａ／ｂが大きいため、個々の扁平磁性金属粒子の扁平面が重なり合う面積（又は面積割合）が大きくなり、圧粉体としての強度は高くなり、好ましい。また、最小長さに対する最大長さの比が大きいほうが、磁気モーメントが扁平面に平行な方向に閉じ込められ、回転磁化で磁化が進行しやすくなり好ましい。回転磁化で磁化が進行する場合は、磁化が可逆的に進行しやすいため、保磁力が小さくなり、これによってヒステリシス損失が低減出来好ましい。一方、扁平磁性金属粒子自身の高強度化の観点からは、扁平面内の最小長さｂに対する最大長さａの比ａ／ｂは平均して１以上で２より小さいことが好ましく、更に好ましくは、１以上で１．５より小さいことがより好ましい。これによって、粒子の流動性や充填性が向上され望ましい。また、ａ／ｂが大きい場合に比べて、扁平面内に垂直な方向に対しての強度が高くなり、扁平磁性金属粒子自身の高強度化の観点から好ましい。更に、粒子を圧粉化する際に屈曲して圧粉化されることが少なくなり、粒子への応力が低減されやすい。つまり、歪みが低減され保磁力、ヒステリシス損失が低減されるとともに、応力が低減されるため熱的な安定性や強度や靱性などの機械的特性が向上しやすくなる。
【００３０】
また、扁平面の輪郭形状の少なくとも一部に角を有するものは好ましく用いられる。例えば、正方形や長方形のような輪郭形状、言い換えれば、角の角度が略９０度であることは望ましい。これらによって、角部で、原子配列の対称性が低下し、電子軌道が拘束されるため、扁平面内に磁気的な異方性を付与し易くなり望ましい。
【００３１】
一方、低損失化や高強度化の観点からは、扁平面の輪郭形状は丸みを帯びた曲線によって形成されるほうが望ましい。極端な例としては、円や楕円のような丸まった輪郭形状をするものの方が望ましい。これらによって、粒子の耐摩耗性が向上され望ましい。また、輪郭形状周辺において応力が集中しにくく、扁平磁性金属粒子の磁気的な歪みが低減され、保磁力が下がり、ヒステリシス損失が低減され望ましい。応力集中が低減されるため熱的な安定性や強度や靱性などの機械的特性も向上しやすくなり望ましい。
【００３２】
また、前記磁性金属相は、体心立方構造（ｂｃｃ）の結晶構造を有する部分を有することが好ましい。これによって磁気異方性が適度に大きく付与されやすく、上記の磁気特性が向上するため好ましい。また、面心立方構造（ｆｃｃ）の結晶構造を部分的に有する「ｂｃｃとｆｃｃの混相の結晶構造」であっても、磁気異方性が適度に大きく付与されやすく、上記の磁気特性が向上するため好ましい。
【００３３】
また、前記扁平磁性金属粒子の扁平面は、結晶的に概ね配向していることが好ましい。配向方向としては、（１１０）面配向が好ましい。これによって磁気異方性が適度に大きく付与されやすく、上記の磁気特性が向上するため好ましい。更に好ましい配向方向としては、（１１０）［１１１］方向である。これによって磁気異方性が適度に大きく付与されやすく、上記の磁気特性が向上するため好ましい。前記扁平磁性金属粒子の扁平面の結晶面は、（１１０）（２２０）以外の他の結晶面（たとえば、（２００）、（２１１）、（３１０）、（２２２）など）が（１１０）に対してＸＲＤ（Ｘ線回折法）で測定されたピーク強度比で１０％以下であることが好ましく、より好ましくは５％以下、更に好ましくは３％以下であることが好ましい。これによって磁気異方性が適度に大きく付与されやすく、上記の磁気特性が向上するため好ましい。
【００３４】
前記扁平磁性金属粒子の扁平面を（１１０）配向させるためには、適切な熱処理条件を選定することが有効である。熱処理温度を８００℃以上１２００℃以下に設定することが好ましく、より好ましくは８５０℃以上１１００℃以下、更に好ましくは９００℃以上１０００℃以下、更に好ましくは９２０℃以上９８０℃以下（９４０℃付近が好ましい）である。熱処理温度は低すぎても、また、高すぎても（１１０）配向が進みにくく、上記の範囲の熱処理温度が最も好ましい。また熱処理時間は１０分以上が好ましく、より好ましくは１ｈ以上であり、更に好ましくは４ｈ程度である。熱処理時間は短すぎても、また、長すぎても（１１０）配向が進みにくく、４ｈ程度の熱処理時間が最も好ましい。熱処理雰囲気は低酸素濃度の真空雰囲気下、不活性雰囲気下、還元性雰囲気下が望ましく、更に望ましくは、Ｈ２（水素）、ＣＯ（一酸化炭素）、ＣＨ４（メタン）等の還元雰囲気下が好ましい。これによって、扁平磁性金属粒子の酸化が抑制され、酸化された部分を還元することができるため好ましい。以上の熱処理条件を選定することによって、（１１０）配向が進行しやすくなり、（１１０）（２２０）以外の他の結晶面（たとえば、（２００）、（２１１）、（３１０）、（２２２）など）が（１１０）に対してＸＲＤ（Ｘ線回折法）で測定されたピーク強度比で１０％以下、更には５％以下、更には３％以下となることがはじめて可能となる。また歪みも適切に除去することができ、酸化を抑制した状態（還元された状態にする）も実現でき好ましい。
【００３５】
また、扁平磁性金属粒子は、Ｆｅ、Ｃｏ及びＮｉからなる群から選ばれる少なくとも１つの第１の元素を含む磁性金属相を有する。なお、扁平磁性金属粒子は、Ｆｅ、Ｃｏを含み、Ｃｏの量はＦｅとＣｏの合計量に対して１０原子％以上６０原子％以下であることが好ましく、１０原子％以上４０原子％以下含まれることが更に好ましい。これによって磁気異方性が適度に大きく付与されやすく、上記の磁気特性が向上するため好ましい。また、Ｆｅ−Ｃｏ系は高飽和磁化を実現し易いため好ましい。更にＦｅとＣｏの組成範囲が上記の範囲に入る事によって、より高い飽和磁化が実現出来好ましい。また、扁平磁性金属粒子と付着金属の組成は同等である方が、熱的安定性や、強度、硬度などの機械的特性が向上し易く好ましい。
【００３６】
扁平磁性金属粒子は、Ｍｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ、希土類元素からなる群から選ばれる少なくとも１つの非磁性金属を含む事が好ましい。これによって、前記扁平磁性金属粒子の熱的安定性や耐酸化性を高める事が出来る。中でも、Ａｌ、Ｓｉは、扁平磁性金属粒子の主成分であるＦｅ、Ｃｏ、Ｎｉと固溶し易く、熱的安定性や耐酸化性の向上に寄与するために特に好ましい。
【００３７】
尚、磁気異方性を誘起させるためには、扁平磁性金属粒子の結晶性を出来るだけ非晶質化させ、磁場や歪みによって面内一方向に磁気異方性を誘起させる方法もある。この場合においては、扁平磁性金属粒子を出来る限り非晶質化させやすい組成にすることが望ましい。このような観点においては、扁平磁性金属粒子に含まれる磁性金属が、Ｂ（ホウ素）、Ｓｉ（シリコン）、Ａｌ（アルミニウム）、Ｃ（炭素）、Ｔｉ（チタン）、Ｚｒ（ジルコニウム）、Ｈｆ（ハフニウム）、Ｎｂ（ニオブ）、Ｔａ（タンタル）、Ｍｏ（モリブデン）、Ｃｒ（クロム）、Ｃｕ（銅）、Ｗ（タングステン）、Ｐ（リン）、Ｎ（窒素）、Ｇａ（ガリウム）、Ｙ（イットリウム）から選ばれる少なくとも１つの添加元素を含む事が好ましい。Ｆｅ、Ｃｏ、Ｎｉからなる群から選ばれる少なくとも１つの第１の元素の原子半径との差が大きい添加元素が好ましい。また、Ｆｅ、Ｃｏ、Ｎｉからなる群から選ばれる少なくとも１つの第１の元素と添加元素との混合エンタルピーが負に大きくなるような添加元素が好ましい。また、第１の元素と添加元素を含めて、合計３種類以上の元素からなる多元系であることが好ましい。また、Ｂ、Ｓｉなどの半金属の添加元素は、結晶化速度が遅く非晶質化しやすいため、系に混合すると有利である。以上のような観点から、Ｂ、Ｓｉ、Ｐ、Ｔｉ、Ｚｒ、Ｈｆ、Ｎｂ、Ｙ、Ｃｕ等が好ましく、中でも前記添加元素がＢ、Ｓｉ、Ｚｒ、Ｙのいずれか１つを含む事がより好ましい。また、前記添加元素の合計量が、前記第１の元素と前記添加元素の合計量に対していずれも０．００１ａｔ％以上８０ａｔ％以下含まれることが好ましい。より好ましくは、５ａｔ％以上８０ａｔ％以下、更に好ましくは、１０ａｔ％以上４０ａｔ％以下である。尚、前記添加元素の合計量は多ければ多いほど、非晶質化が進行し、磁気的な異方性を付与し易くなるため好ましいが（すなわち、低損失、高透磁率の観点からは好ましいが）、一方で磁性金属相の割合が少なくなるため、飽和磁化が小さくなる、という点では好ましくない。ただし、用途によっては（例えばモータの磁性くさびなど）、飽和磁化が比較的小さい場合でも十分に使用する事ができ、むしろ低損失、高透磁率に特化した方が好ましい場合もある。尚、モータの磁性くさびとは、コイルを入れるスロット部の蓋のようなもので、通常は非磁性のくさびが使用されるが、磁性のくさびを採用する事によって、磁束密度の疎密が緩和され、高調波損失が低減され、モータ効率が向上する。この時、磁性くさびの飽和磁化は大きい方が好ましいが、比較的小さな飽和磁化（例えば０．５〜１Ｔ程度）であっても、十分な効果を発揮する。よって、用途に応じて、組成及び添加元素量を選定する事が重要である。
【００３８】
扁平磁性金属粒子は、飽和磁化が高い方が好ましく、１Ｔ以上であることが好ましく、より好ましくは１．５Ｔ以上であることが好ましく、更に好ましくは１．８Ｔ以上、更に好ましくは２．０Ｔ以上であることが好ましい。これによって磁気飽和が抑制され、システム上で磁気特性を十分に発揮することが出来好ましい。ただし、用途によっては（例えばモータの磁性くさびなど）、飽和磁化が比較的小さい場合でも十分に使用することができ、むしろ低損失に特化した方が好ましい場合もある。尚、モータの磁性くさびとは、コイルを入れるスロット部の蓋のようなもので、通常は非磁性のくさびが使用されるが、磁性のくさびを採用することによって、磁束密度の疎密が緩和され、高調波損失が低減され、モータ効率が向上する。この時、磁性くさびの飽和磁化は大きい方が好ましいが、比較的小さな飽和磁化であっても、十分な効果を発揮する。よって、用途に応じて、組成を選定することが重要である。
【００３９】
扁平磁性金属粒子の格子歪みは、０．０１％以上１０％以下が好ましく、より好ましくは０．０１％以上５％以下、更に好ましくは０．０１％以上１％以下、更に好ましくは０．０１％以上０．５％以下にすることが好ましい。これによって、磁気異方性が適度に大きく付与されやすく、上記の磁気特性が向上するため好ましい。
【００４０】
尚、格子歪みは、Ｘ線回折法（ＸＲＤ：Ｘ−Ｒａｙ  Ｄｉｆｆｒａｃｔｉｏｎ）で得られる線幅を詳細に解析することによって算出できる。即ち、Ｈａｌｄｅｒ−Ｗａｇｎｅｒプロット、Ｈａｌｌ−Ｗｉｌｌｉａｍｓｏｎプロットを行うことによって、線幅の広がりの寄与分を、結晶粒径と格子歪みに分離することができる。これによって格子歪みを算出することができる。Ｈａｌｄｅｒ−Ｗａｇｎｅｒプロットの方が信頼性の観点から好ましい。Ｈａｌｄｅｒ−Ｗａｇｎｅｒプロットに関しては、例えば、Ｎ．  Ｃ．  Ｈａｌｄｅｒ、  Ｃ．  Ｎ．  Ｊ．  Ｗａｇｎｅｒ、  Ａｃｔａ  Ｃｒｙｓｔ．  ２０  （１９６６）  ３１２−３１３．等を参照されたい。ここで、Ｈａｌｄｅｒ−Ｗａｇｎｅｒプロットは、以下の式で表される。
【数１】
2020155525.tif 000003
【００４１】
つまり、縦軸にβ２／ｔａｎ２θ、横軸にβ／ｔａｎθｓｉｎθを取ってプロットし、その近似直線の傾きから結晶粒径Ｄを算出、また縦軸切片から格子歪みεを算出する。上記式のＨａｌｄｅｒ−Ｗａｇｎｅｒプロットによる格子歪み（格子歪み（二乗平均平方根））が０．０１％以上１０％以下、より好ましくは０．０１％以上５％以下、更に好ましくは０．０１％以上１％以下、更に好ましくは０．０１％以上０．５％以下であると、磁気異方性が適度に大きく付与されやすく、上記の磁気特性が向上するため好ましい。
【００４２】
上記の格子歪み解析はＸＲＤでのピークが複数検出できる場合には有効な手法であるが、一方でＸＲＤでのピーク強度が弱く検出できるピークが少ない場合（例えば１つしか検出されない場合）は解析が困難である。このような場合は、次の手順で格子歪みを算出することが好ましい。まず、高周波誘導結合プラズマ（ＩＣＰ：Ｉｎｄｕｃｔｉｖｅｌｙ  Ｃｏｕｐｌｅｄ  Ｐｌａｓｍａ）発光分析、エネルギー分散型Ｘ線分光法（ＥＤＸ：Ｅｎｅｒｇｙ  Ｄｉｓｐｅｒｓｉｖｅ  Ｘ−ｒａｙ  Ｓｐｅｃｔｒｏｓｃｏｐｙ）などで組成を求め、磁性金属元素Ｆｅ、Ｃｏ、Ｎｉ、３つの組成比を算出する（２つの磁性金属元素しかない場合は、２つの組成比。１つの磁性金属元素しかない場合は、１つの組成比（＝１００％））。次に、Ｆｅ−Ｃｏ−Ｎｉの組成から理想的な格子面間隔ｄ０を算出する（文献値などを参照。場合によっては、その組成の合金を作製し、格子面間隔を測定によって算出する）。その後、測定した試料のピークの格子面間隔ｄと理想的な格子面間隔ｄ０との差を求めることによって歪み量を求めることができる。つまりこの場合は、歪み量としては、（ｄ−ｄ０）／ｄ０×１００（％）、として算出される。以上、格子歪みの解析は、ピーク強度の状態に応じて上記の２つの手法を使い分け、また場合によっては両方を併用しながら評価するのが好ましい。
【００４３】
扁平面内における格子面間隔は、方向によって差を有し、最大格子面間隔ｄｍａｘと最小格子面間隔ｄｍｉｎの差の割合（＝（ｄｍａｘ−ｄｍｉｎ）／ｄｍｉｎ×１００（％））が、０．０１％以上１０％以下が好ましく、より好ましくは０．０１％以上５％以下、更に好ましくは０．０１％以上１％以下、更に好ましくは０．０１％以上０．５％以下にすることが好ましい。これによって、磁気異方性が適度に大きく付与されやすく、上記の磁気特性が向上するため好ましい。尚、格子面間隔はＸＲＤ測定によって簡単に求めることができる。このＸＲＤ測定を面内で向きを変えながら測定を行うことによって、方向による格子定数の差を求めることができる。
【００４４】
扁平磁性金属粒子の結晶子は、扁平面内で一方向に数珠繋ぎになっているか、又は、結晶子が棒状でありかつ扁平面内で一方向に配向しているかどちらかであることが好ましい。これによって磁気異方性が適度に大きく付与されやすく、上記の磁気特性が向上するため好ましい。
【００４５】
扁平磁性金属粒子の扁平面は、第１方向に配列し、幅０．１μｍ以上、長さ１μｍ以上でアスペクト比が２以上の複数の凹部と複数の凸部の一方又は両方を有することが好ましい。これによって、前記第１方向に磁気異方性が誘起され易くなり、扁平面内において、方向による保磁力差が大きくなり好ましい。この観点においては、更に好ましくは、幅１μｍ以上、長さ１０μｍ以上が好ましい。アスペクト比は５以上が好ましく、更に好ましくは１０以上が好ましい。また、このような凹部又は凸部を備えることによって、扁平磁性金属粒子を圧粉化して圧粉材料を合成する際の扁平磁性金属粒子同士の密着性が向上し（凹部又は凸部が粒子同士をくっつけるアンカーリングの効果をもたらす）、これによって、強度、硬度などの機械的特性や熱的安定性が向上するため好ましい。
【００４６】
図５は、第１の実施の形態の、凹部又は凸部を有する扁平磁性金属粒子の斜視模式図である。なお、図５の上の図においては凹部のみ、図５の中央の図においては凸部のみが設けられているが、図５の下図のように、一つの扁平磁性金属粒子が凹部と凸部の両方を有していても良い。図６は、第１の実施の形態の、凹部又は凸部を有する扁平磁性金属粒子を上方から見た場合の模式図である。凹部又は凸部の幅と長さ及び凹部又は凸部間の距離を示す。一つの扁平磁性金属粒子が凹部と凸部の両方を有していても良い。尚、凹部又は凸部のアスペクト比とは、長軸の長さ／短軸の長さである。つまり、凹部又は凸部の幅よりも長さのほうが大きい（長い）場合、アスペクト比は長さ／幅で定義され、長さよりも幅のほうが大きい（長い）場合、アスペクト比は幅／長さで定義される。アスペクト比が大きいほうが、磁気的に一軸異方性（異方性）を有しやすくなり、より好ましい。図５及び図６においては、凹部２ａ、凸部２ｂ、扁平面６、扁平磁性金属粒子１０が示されている。
【００４７】
また、「第１方向に配列」とは、凹部又は凸部の長さ及び幅のうち長いほうが第１方向に平行に配列していることをいう。なお、凹部又は凸部の長さ及び幅のうち長いほうが、第１方向に平行な方向から±３０度以内に配列されていれば、「第１方向に配列している」ものとする。これらによって、扁平磁性金属粒子が、形状磁気異方性の効果によって、第１方向に磁気的に一軸異方性を有しやすくなり好ましい。なお、扁平磁性金属粒子は扁平面内において一方向に磁気異方性を有することが好ましいが、これについて詳しく説明する。まず、扁平磁性金属粒子の磁区構造が多磁区構造の場合は、磁化過程は磁壁移動で進行するが、この場合扁平面内の容易軸方向の方が困難軸方向よりも保磁力が小さくなり、損失（ヒステリシス損失）が小さくなる。また容易軸方向の方が困難軸方向よりも透磁率が大きくなる。尚、等方的な扁平磁性金属粒子の場合と比べると、磁気異方性を有する扁平磁性金属粒子の場合の方が、特に容易軸方向において保磁力が小さくなり、これによって損失が小さくなり好ましい。また透磁率も大きくなり好ましい。つまり、扁平面内方向で磁気異方性を有することによって、等方的な材料と比べて磁気特性が向上する。特に、扁平面内の容易軸方向の方が困難軸方向よりも磁気特性が優れ、好ましい。次に、扁平磁性金属粒子の磁区構造が単磁区構造の場合は、磁化過程は回転磁化で進行するが、この場合は、扁平面内の困難軸方向の方が容易軸方向よりも保磁力が小さくなり、損失が小さくなる。完全に回転磁化で磁化が進行する場合は保磁力がゼロになり、ヒステリシス損失がゼロとなり好ましい。尚、磁化が磁壁移動で進行するか（磁壁移動型）それとも回転磁化で進行するか（回転磁化型）は、磁区構造が多磁区構造になるかそれとも単磁区構造になるか、によって決定される。この時、多磁区構造になるか単磁区構造にあるかは、扁平磁性金属粒子のサイズ（厚さやアスペクト比）、組成、粒子同士の相互作用の状況、等によって決定される。例えば、扁平磁性金属粒子の厚さｔは小さいほど単磁区構造になりやすく、厚さが１０ｎｍ以上１μｍ以下の時、特に１０ｎｍ以上１００ｎｍ以下の時に単磁区構造になりやすい。組成としては、結晶磁気異方性が大きい組成においては厚さが大きくても単磁区構造を維持し易く、結晶磁気異方性が小さい組成においては厚さが小さくないと単磁区構造を維持し難い傾向にある。つまり、単磁区構造になるか多磁区構造になるかの境目の厚さは組成によっても変わる。また扁平磁性金属粒子同士が磁気的に結合して磁区構造が安定化した方が単磁区構造になりやすい。尚、磁化挙動が磁壁移動型か、それとも、回転磁化型かの判断は、次のように簡単に判別することができる。まず、材料面内（扁平磁性金属粒子の扁平面と平行な面）において、磁界を加える向きを変えて磁化測定を行い、磁化曲線の違いが最も大きくなる２つの方向（この時２つの方向は互いに９０度傾いた方向）を探し出す。次に、その２つの方向の曲線を比較することによって磁壁移動型か回転磁化型かを判別することができる。
【００４８】
以上のように、扁平磁性金属粒子は扁平面内において一方向に磁気異方性を有することが好ましいが、より好ましくは、扁平磁性金属粒子が、第１方向に配列し、幅０．１μｍ以上で長さ１μｍ以上でアスペクト比が２以上の複数の凹部と複数の凸部の一方又は両方を有することによって、前記第１方向に磁気異方性が誘起され易くなり、より好ましい。この観点においては、更に、幅１μｍ以上、長さ１０μｍ以上が好ましい。アスペクト比は５以上が好ましく、更には１０以上が好ましい。また、このような凹部又は凸部を備えることによって、扁平磁性金属粒子を圧粉化して圧粉材料を合成する際の扁平磁性金属粒子同士の密着性が向上し（凹部又は凸部が粒子同士をくっつけるアンカーリングの効果をもたらす）、これによって、強度、硬度などの機械的特性や熱的安定性が向上するため好ましい。
【００４９】
また、前記扁平磁性金属粒子において、磁化容易軸方向に、最も多くの複数の凹部と複数の凸部の一方又は両方の第１方向が配列されていることが好ましい。つまり、扁平磁性金属粒子の扁平面内において、多数の配列方向（＝第１方向）が存在した場合、多数の配列方向（＝第１方向）の中で最も数が多い配列方向（＝第１方向）が、扁平磁性金属粒子の容易軸方向に一致することが好ましい。凹部又は凸部が配列している長さ方向すなわち第１方向は、形状磁気異方性の効果によって、磁化容易軸になりやすいため、この方向を磁化容易軸として揃える方が、磁気異方性が付与され易くなり、好ましい。
【００５０】
複数の凹部と複数の凸部の一方又は両方は、１つの扁平磁性金属粒子の中に平均して５個以上含まれることが望ましい。ここで、凹部が５個以上含まれていても良いし、凸部が５個以上含まれていてもよいし、凹部の個数と凸部の個数の和が５個以上であっても良い。なお、更に好ましくは１０個以上含まれることが望ましい。また、各々の凹部又は凸部間の幅方向の平均距離が０．１μｍ以上１００μｍ以下であることが望ましい。更には、Ｆｅ、Ｃｏ及びＮｉからなる群から選ばれる少なくとも１つの前記第１の元素を含み、平均大きさが１ｎｍ以上１μｍ以下である複数の付着金属が、凹部又は凸部に沿って配列していることが望ましい。なお付着金属の平均大きさの求め方は、ＴＥＭ又はＳＥＭ又は光学顕微鏡などによる観察に基づいて、凹部又は凸部に沿って配列している複数の付着金属の大きさを平均することによって算出する。これらの条件を満たすと、一方向に磁気異方性が誘起され易く好ましい。また、扁平磁性金属粒子を圧粉化して圧粉材料を合成する際の扁平磁性金属粒子同士の密着性が向上し（凹部又は凸部が粒子同士をくっつけるアンカーリングの効果をもたらす）、これによって、強度、硬度などの機械的特性や熱的安定性が向上するため好ましい。図７に、第１の実施形態の、凹部又は凸部を有する扁平磁性金属粒子の走査電子顕微鏡写真を示す。例えば、図７に示した扁平磁性金属粒子においては、凹部又は凸部の幅は数μｍ程度であり、凹部又は凸部の長さは数μｍから数十μｍの程度である。勿論、凹部又は凸部の幅及び長さは、これに限定されるものではない。
【００５１】
扁平磁性金属粒子は、扁平面上に平均して５個以上の複数の磁性金属小粒子をさらに備えることが望ましい。磁性金属小粒子は、Ｆｅ、Ｃｏ及びＮｉからなる群から選ばれる少なくとも１つの第１の元素を含み、平均粒径は１０ｎｍ以上１μｍ以下である。より好ましくは、磁性金属小粒子は、扁平磁性金属粒子と同等の組成を有する。磁性金属小粒子が扁平面の表面に設けられる、又は扁平磁性金属粒子に磁性金属小粒子が一体化されることによって、扁平磁性金属粒子の表面が擬似的にやや荒らされた状態になり、これによって、扁平磁性金属粒子を後述する介在相とともに圧粉化する際の密着性が大きく向上する。これによって、熱的な安定性や強度や靱性などの機械的特性が向上しやすくなる。このような効果を最大限に発揮するためには、磁性金属小粒子の平均粒径を１０ｎｍ以上１μｍ以下にして、平均して５個以上の磁性金属小粒子を扁平磁性金属粒子の表面、すなわち扁平面に一体化させることが望ましい。尚、磁性金属小粒子が扁平面内の一方向に配列させると、扁平面内で磁気的な異方性が付与されやすく、高透磁率と低損失を実現しやすいため、より好ましい。磁性金属小粒子の平均粒径は、ＴＥＭ又はＳＥＭ又は光学顕微鏡などで観察することにより求める。
【００５２】
扁平磁性金属粒子の粒度分布ばらつきは、変動係数（ＣＶ値）で定義できる。すなわち、ＣＶ値（％）＝［粒度分布の標準偏差（μｍ）／平均粒径（μｍ）］×１００である。ＣＶ値が小さいほど、粒度分布ばらつきが小さくシャープな粒度分布になるといえる。上記定義のＣＶ値が０．１％以上６０％以下であると、低保磁力、低ヒステリシス損失、高透磁率、高熱的安定性、を実現出来好ましい。また、ばらつきが少ないため、高い歩留りも実現しやすい。より好ましいＣＶ値の範囲は０．１％以上４０％以下である。
【００５３】
扁平磁性金属粒子の扁平面内において、方向による保磁力差を付与する１つの有効な方法は、磁場中で熱処理を施す方法である。扁平面内の一方向に磁場を印加しながら熱処理することが望ましい。磁場中熱処理を行う前に、扁平面内の容易軸方向を探しておき（保磁力が最も小さい方向を探しておき）、その方向に磁場を印加しながら熱処理を行うことが望ましい。印加する磁場は大きければ大きいほど好ましいが、１ｋＯｅ以上印加することが好ましく、更に好ましくは１０ｋＯｅ以上印加することがより好ましい。これによって扁平磁性金属粒子の扁平面内に磁気異方性を発現させることができ、また、方向による保磁力差を付与することができ、優れた磁気特性を実現できるため、好ましい。熱処理は５０℃以上８００℃以下の温度で行うことが好ましい。尚、熱処理の雰囲気は、低酸素濃度の真空雰囲気下、不活性雰囲気下、還元性雰囲気下が望ましく、更に望ましくは、Ｈ２（水素）、ＣＯ（一酸化炭素）、ＣＨ４（メタン）等の還元雰囲気下が好ましい。この理由としては、扁平磁性金属粒子が酸化していても還元雰囲気で熱処理を施すことによって、酸化してしまった金属を還元して、金属に戻すことが可能となるためである。これによって、酸化し飽和磁化が減少した扁平磁性金属粒子を還元して、飽和磁化を回復させることもできる。尚、熱処理によって、扁平磁性金属粒子の結晶化が著しく進行してしまうと特性が劣化（保磁力が増加、透磁率が低下）してしまうため、過剰な結晶化を抑制するように条件を選定することが好ましい。
【００５４】
また、扁平磁性金属粒子を合成する際に、ロール急冷法等によってリボンを合成し、このリボンを粉砕することによって扁平磁性金属粒子を得る場合は、リボン合成時に、複数の凹部と複数の凸部の一方又は両方が第１方向に配列されやすく（ロールの回転方向に凹部、凸部が付きやすい）、これによって、扁平面内において、方向による保磁力差を有し易くなり好ましい。すなわち、扁平面内の複数の凹部と複数の凸部の一方又は両方が第１方向に配列した方向が磁化容易軸方向になりやすくなり、扁平面内において、方向による保磁力差が効果的に付与され好ましい。
【００５５】
図８は、第１の実施の形態の、凹部、凸部及び亀裂を有する扁平磁性金属粒子の要部の模式断面図である。なお、図の扁平磁性金属粒子には凹部、凸部が記されているが、これらは必ずしも必要ではない。図８においては、凹部２ａ、凸部２ｂ、扁平磁性金属粒子６及び亀裂７が示されている。また、亀裂７の幅であるＤ、及び深さであるＬが示されている。図８において、前記扁平磁性金属粒子は、前記扁平磁性金属粒子の厚さ方向に、前記幅Ｄが前記深さＬより短い亀裂を有する事が好ましい。なお、「厚さ方向に」というのは、図８に示すように、厚さに平行な方向の事を指すが、完全に平行でなくても構わない。常識の範囲内で、概ね平行に見える範囲（平行に対して±４５度以下程度の範囲）に入っていれば良い（以下、平行に関する規定は、同様の規定とする）。なお、より好ましくは０度以上３０度以下、更に好ましくは０度以上１０度以下であることが望ましい（角度の±は区別せずに規定する場合）。角度が厚さ方向に対してθｔだけずれている例を、図８の右下に示した。この角度θｔが好ましくは０度以上４５度以下、より好ましくは０度以上３０度以下、更に好ましくは０度以上１０度以下であることが望ましい。なお、亀裂が厚さ方向から傾いている場合（図８の右下図）、深さＬの長さは、図８の右下図に記したように、亀裂の実効的な長さ（亀裂の方向に沿った実効的な長さ）として定義する。亀裂が直線状でなく曲線状である場合は、状況に応じて、常識的な視点で、亀裂の実効的な長さとして定義する（複雑な曲線状の亀裂の場合は場合によってはシンプルな直線状の亀裂に近似して実効的な長さを求めても良い）。また、前記深さＬが前記扁平磁性金属粒子の厚さに対して１０％以上の長さである亀裂を有する事が好ましい。より好ましい深さＬとして、前記厚さに対して２０％以上、更に好ましくは５０％以上の長さである亀裂を有する事が好ましい。また厚さ方向に対して貫通している亀裂を有する事も好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。なお、図８には亀裂の例として、いくつかの種類の形の亀裂を書いたが、種類としてはこれに限定されるものではない。直線状でなかったり（曲線状であったり）、いびつな形であったり、様々な形状を含む。いずれにせよ、常識的な範囲で、扁平磁性金属粒子の断面に「ヒビ」が入っていればそれを「亀裂」として識別する。
【００５６】
亀裂の好ましい例として、例えば、扁平磁性金属粒子が１０〜２０μｍの厚さを有している場合、前記厚さ方向に幅０．１μｍ以上１０μｍ以下で深さ１μｍ以上の亀裂を有する事が好ましい。より好ましくは、前記厚さ方向に幅１μｍ以上１０μｍ以下で深さ１μｍ以上の亀裂を有する事が好ましく、更に好ましくは、前記厚さ方向に幅１μｍ以上１０μｍ以下で深さ５μｍ以上の亀裂を有することが好ましい。また、前記幅が前記深さより短い亀裂を有する事が好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００５７】
また、前記扁平磁性金属粒子は、扁平面に平行な方向（厚さ方向に垂直な方向）の亀裂を有する事が好ましい。図９には、第１の実施の形態の、凹部、凸部及び亀裂（扁平面に平行な方向の亀裂）を有する扁平磁性金属粒子の要部の模式断面図を記す。なお、図の扁平磁性金属粒子には凹部、凸部が記されているが、これらは必ずしも必要ではない。なお、「扁平面に平行な方向」というのは、図９に示すように、扁平面に平行な方向の事を指すが、完全に平行でなくても構わない。常識の範囲内で、概ね平行に見える範囲（平行に対して±４５度以下程度の範囲）に入っていれば良い（以下、平行に関する規定は、同様の規定とする）。なお、より好ましくは０度以上３０度以下、更に好ましくは０度以上１０度以下であることが望ましい（角度の±は区別せずに規定する場合）。角度が扁平面に平行な方向に対してθｔだけずれている例を、図９の右図に示した。この角度θｔが好ましくは０度以上４５度以下、より好ましくは０度以上３０度以下、更に好ましくは０度以上１０度以下であることが望ましい。なお、亀裂が、扁平面に平行な方向から傾いている場合（図９の右図）、長さＬは、図９の右図に記したように、亀裂の実効的な長さ（亀裂の方向に沿った実効的な長さ）として定義する。亀裂が直線状でなく曲線状である場合は、状況に応じて、常識的な視点で、亀裂の実効的な長さとして定義する（複雑な曲線状の亀裂の場合は場合によってはシンプルな直線状の亀裂に近似して実効的な長さを求めても良い）。亀裂の好ましいサイズとしては、幅（図９のＤに相当）が長さ（図９のＬに相当）より短い亀裂を有する事が好ましい。また前記長さＬが前記扁平磁性金属粒子の厚さに対して１０％以上の長さである亀裂を有する事が好ましい。より好ましい長さＬとして、前記厚さに対して２０％以上、更に好ましくは５０％以上の長さである亀裂を有する事が好ましい。また更に好ましいサイズとしては、前記長さＬが扁平磁性金属粒子の扁平面内の平均長さに対して１０％以上の長さである亀裂を有する事が好ましく、更に好ましくは、前記扁平面内の平均長さに対して２０％以上、更に好ましくは５０％以上の長さである亀裂を有する事が好ましい。また扁平面に平行な方向に対して貫通している亀裂を有する事も好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。なお、図９には亀裂の例として、非常に単純な形の亀裂を書いたが、種類としてはこれに限定されるものではない。直線状でなかったり（曲線状であったり）、いびつな形であったり、様々な形状を含む。いずれにせよ、常識的な範囲で、扁平磁性金属粒子の断面に「ヒビ」が入っていればそれを「亀裂」として識別する。
なお、扁平面に平行な方向の亀裂の好ましい例としては、例えば、扁平磁性金属粒子が１０〜２０μｍの厚さを有している場合、前記扁平面に平行な方向に幅０．０１μｍ以上１０μｍ以下で長さ１μｍ以上の亀裂を有する事が好ましい。より好ましくは、幅０．１μｍ以上１０μｍ以下で長さ１μｍ以上の亀裂を有する事が好ましい。更に好ましくは、幅０．１μｍ以上１μｍ以下で長さ１μｍ以上の亀裂を有する事が好ましい。また、前記幅が前記長さより短い亀裂を有する事が好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
なお、前記扁平磁性金属粒子は、上述の、「厚さ方向の亀裂」と、「扁平面に平行な方向の亀裂」のいずれか一方又は両方を有する事が好ましい。特に、両方の亀裂を有する事によって、応力をより緩和しやすくなり、低い保磁力（これによって低いヒステリシス損失を実現）や高い透磁率をより実現しやすくなり、好ましい。また、熱による応力もより緩和しやすくなるため、例えば熱的安定性などがより高まり好ましい。
【００５８】
なお、前記扁平磁性金属粒子の亀裂は、前記扁平磁性金属粒子の凹部又は凸部とは区別される（図８、図９）。前述の前記扁平磁性金属粒子の凹部に関しては、断面における深さは定義していなかったが、一般的に、幅と深さは同程度の長さ、もしくは前記深さは前記幅よりも短い長さである事が多い。これに対して、前記扁平磁性金属粒子の亀裂においては、前記深さは前記幅より長い亀裂である事が好ましいため、区別する事ができる。また一般的に、前述の前記扁平磁性金属粒子の凹部は、図７のように、１つの扁平磁性金属粒子に多数の凹部を有する事が多い。これに対して、前記扁平磁性金属粒子の亀裂は、図１４、図１５のように、１つの扁平磁性金属粒子においては多くても数個程度であるため、数密度においても大きな違いがある。つまり、「凹部の場合は数が多いが深さは浅く」、「亀裂の場合は数は少ないが深さが深い」、という特徴をそれぞれ有しており、両者は明確に区別される。またこれらの特徴によって、凹部の場合、扁平磁性金属粒子自身としての強度はかなり強い状態を保持するが、応力を緩和する効果は亀裂の場合ほど大きくはない事が多い。逆に、亀裂の場合は、応力を緩和する効果は極めて大きいが、扁平磁性金属粒子自身の強度は、凹部の場合ほど強固ではない（それなりに強固ではある）。それぞれ得られる効果も異なり区別される。
【００５９】
また、本実施の形態の複数の扁平磁性金属粒子は、「平均厚さが１０ｎｍ以上１００μｍ以下である複数の扁平磁性金属粒子であって、前記複数の扁平磁性金属粒子は、扁平面と、Ｆｅ、Ｃｏ及びＮｉからなる群から選ばれる少なくとも１つの第１の元素を含む磁性金属相と、前記扁平面内における方向による保磁力差と、を有し、前記厚さに対する前記扁平面内の平均長さの比の平均値が５以上１００００以下であり、前記複数の扁平磁性金属粒子中に、前記扁平磁性金属粒子の厚さ方向において厚さの１０％以上の深さと前記深さよりも短い幅を有する亀裂若しくは前記扁平面に平行な方向に前記厚さの１０％以上の長さと前記長さよりも短い幅を有する亀裂のいずれか一方又は両方を有する扁平磁性金属粒子を含む複数の扁平磁性金属粒子」であるが、「前記扁平磁性金属粒子の厚さ方向において厚さの１０％以上の深さと前記深さよりも短い幅を有する亀裂若しくは前記扁平面に平行な方向に前記厚さの１０％以上の長さと前記長さよりも短い幅を有する亀裂のいずれか一方又は両方を有する扁平磁性金属粒子」が１％以上の個数割合で含まれる事が好ましい。更に好ましくは１０％以上の個数割合で含まれる事が好ましい。これによって、扁平磁性金属粒子の集合体として扱う際に、集合体全体として、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００６０】
なお、扁平磁性金属粒子の亀裂は、たとえば、断面ＳＥＭもしくは断面ＴＥＭ、断面光学顕微鏡等によっての観察を行うことによって調査する事ができる。
【００６１】
本実施形態によれば、低い磁気損失等の優れた磁気特性を有する扁平磁性金属粒子の提供が可能になる。
【００６２】
（第２の実施形態）
本実施形態の扁平磁性金属粒子は、扁平磁性金属粒子の表面の少なくとも一部が、厚さ０．１ｎｍ以上１μｍ以下で、酸素（Ｏ）、炭素（Ｃ）、窒素（Ｎ）及びフッ素（Ｆ）からなる群から選ばれる少なくとも１つの第２の元素を含む被覆層で覆われている点で、第１の実施形態と異なっている。
【００６３】
なお、第１の実施の形態と重複する内容の記載は省略する。
【００６４】
図１０は、第２の実施の形態の扁平磁性金属粒子の模式図である。被覆層９が示されている。なお、凹部２ａ、凸部２ｂ及び亀裂７の図示は省略している。
【００６５】
被覆層は、Ｍｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ、希土類元素からなる群から選ばれる少なくとも１つの非磁性金属を含み、かつ、酸素（Ｏ）、炭素（Ｃ）、窒素（Ｎ）及びフッ素（Ｆ）からなる群から選ばれる少なくとも１つの第２の元素を含むことがより好ましい。非磁性金属としては、Ａｌ、Ｓｉが熱的安定性の観点から特に好ましい。扁平磁性金属粒子がＭｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ、希土類元素からなる群から選ばれる少なくとも１つの非磁性金属を含む場合は、被覆層は、扁平磁性金属粒子の構成成分の１つである非磁性金属と同じ非磁性金属を少なくとも１つ含むことがより好ましい。酸素（Ｏ）、炭素（Ｃ）、窒素（Ｎ）及びフッ素（Ｆ）の中では、酸素（Ｏ）を含むことが好ましく、酸化物、複合酸化物であることが好ましい。以上は、被覆層形成の容易性、耐酸化性、熱的安定性の観点からである。以上によって、扁平磁性金属粒子と被覆層の密着性を向上出来、後述する圧粉材料の熱的安定性及び耐酸化性を向上させることが可能となる。被覆層は、扁平磁性金属粒子の熱的安定性や耐酸化性を向上させるのみならず、扁平磁性金属粒子の電気抵抗を向上させることができる。電気抵抗を高くすることによって、渦電流損失を抑制し、透磁率の周波数特性を向上することが可能になる。このため、被覆層９は電気的に高抵抗であることが好ましく、例えば１ｍΩ・ｃｍ以上の抵抗値を有することが好ましい。
【００６６】
また、被覆層の存在は、磁気的な観点からも好ましい。扁平磁性金属粒子は、扁平面のサイズに対して厚さのサイズが小さいため、疑似的な薄膜と見なすことができる。この時、扁平磁性金属粒子の表面に被覆層を形成させて一体化させたものは、疑似的な積層薄膜構造と見なすことが出来、磁区構造がエネルギー的に安定化する。これによって、保磁力を低減させること（これによってヒステリシス損失が低減）が可能になり、好ましい。この時、透磁率も大きくなり好ましい。このような観点においては、被覆層は非磁性であることがより好ましい（磁区構造が安定化しやすくなる）。
【００６７】
被覆層の厚みは、熱的安定性・耐酸化性・電気抵抗の観点からは、厚ければ厚いほど好ましい。しかしながら、被覆層の厚さが厚くなりすぎると、飽和磁化が小さくなるため透磁率も小さくなり好ましくない。また、磁気的な観点からも、厚さが厚くなりすぎると、「磁区構造が安定化して低保磁力化・低損失化・高透磁率化する効果」は低減する。以上を考慮して、好ましい被覆層の厚さは、０．１ｎｍ以上１μｍ以下、より好ましくは０．１ｎｍ以上１００ｍ以下である。
【００６８】
以上、本実施形態によれば、高い透磁率、低い損失、優れた機械特性、高い熱的安定性等の優れた特性を有する扁平磁性金属粒子の提供が可能となる。
【００６９】
（第３の実施の形態）
本実施の形態の圧粉材料は、平均厚さが１０ｎｍ以上１００μｍ以下である複数の扁平磁性金属粒子であって、複数の扁平磁性金属粒子は、扁平面と、Ｆｅ、Ｃｏ及びＮｉからなる群から選ばれる少なくとも１つの第１の元素を含む磁性金属相と、を有し、厚さに対する扁平面内の平均長さの比の平均値が５以上１００００以下であり、複数の扁平磁性金属粒子中に、扁平磁性金属粒子の厚さ方向において厚さの１０％以上の深さと深さよりも短い幅を有する亀裂若しくは扁平面に平行な方向に厚さの１０％以上の長さと長さよりも短い幅を有する亀裂のいずれか一方又は両方を有する扁平磁性金属粒子を含む複数の扁平磁性金属粒子と、複数の扁平磁性金属粒子間に存在し、酸素（Ｏ）、炭素（Ｃ）、窒素（Ｎ）及びフッ素（Ｆ）からなる群から選ばれる少なくとも１つの第２の元素を含む介在相と、を備える圧粉材料であり、圧粉材料において、扁平面が、圧粉材料が有する平面に対して平行に配向し、平面内における方向による保磁力差を有する、圧粉材料である。
【００７０】
前記扁平磁性金属粒子は、第１及び第２の実施の形態で述べた要件を満たすことが好ましいが、重複する部分については記載を省略する。
【００７１】
図１１は、第３の実施の形態の圧粉材料の模式図である。介在相２０、圧粉材料１００、圧粉材料の平面１０２が示されている。なお、図１１右に示した図は、介在相が部分的に存在する状態を示した模式図である。また、凹部２ａ、凸部２ｂ、亀裂７の図示は省略している。
【００７２】
所定の断面２２ａ及び２２ｂの一例を図１１右図に示した。本実施形態においては、扁平面６が、圧粉材料が有する平面１０２に対して平行に配向している。そして、「所定の断面２２」は、この平面１０２に対して垂直な、圧粉材料１００の断面である。なお、「所定の断面２２」の取り方は、勿論図１１に示したものに限定されるものではない。
【００７３】
図１２は、第３の実施形態において、それぞれの断面に平行な面における扁平磁性金属粒子の配置例を示した模式図である。図１２に一例として示した圧粉材料１００は、縦の長さａ、横の長さｂ、高さｃの、直方体状の形状を有する。そして、圧粉材料が有する面１０２は、図１２においては、圧粉材料１００の上面（もしくは下面）であるものとする。この場合、扁平磁性金属粒子６は圧粉材料が有する面１０２（ａｂ面）に対して平行に配向するため、扁平磁性金属粒子６の配置は、例えば図１２下図に示したようになる（なお、図１２の場合は、扁平磁性金属粒子の扁平面内の最小長さｂに対する最大長さａの比ａ／ｂが大きめの細長い扁平磁性金属粒子を用いている）。そして、ａｂ面に垂直な面は、「所定の断面」となる。例えば、ｂｃ面に平行な面や、ａｃ面に平行な面は「所定の断面」となりうる（それ以外にも、ａｂ面に垂直な面は任意に求める事ができ、その面を「所定の断面」とする事ができる）。なお、「圧粉材料が有する面」及び「所定の断面」の取り方は、これに限定されるものではない。
【００７４】
図１３は、圧粉材料の厚さ方向について示した模式図である。「圧粉材料の厚さ方向」については、圧粉材料の形状が直方体状の場合、例えば３辺の長さのうち最も短い長さの辺の方向を「圧粉材料の厚さ方向」とする。なお、圧粉材料の形状が単純な直方体状でない場合においても（例えば複雑な形状を有す場合や、多面体などの場合）、同様に、常識的な視点で、最も短い長さの辺の方向を「圧粉材料の厚さ方向」とする。図１３（ａ）及び図１３（ｂ）において、ｃ軸方向が圧粉材料の厚さ方向である（３辺ａ、ｂ、ｃの中でｃが最も短い辺であるため）。一方、「扁平磁性金属粒子の厚さ方向」については、図１３（ａ）においてはｃ軸方向が扁平磁性金属粒子の厚さ方向である。また、図１３（ｂ）においてはｂ軸方向が扁平磁性金属粒子の厚さ方向である。このように、圧粉材料の厚さ方向と扁平磁性金属粒子の厚さ方向は、一致するとは限らない点に注意が必要である。
【００７５】
図１４及び図１５は、第３の実施の形態において、所定の断面における、扁平磁性金属粒子に含まれる亀裂、圧粉材料に含まれる空隙の具体例を示した走査型電子顕微鏡写真である。扁平磁性金属粒子の扁平面に沿っている空隙（第１の空隙部分）３、楕円体状の空隙（第２の空隙部分）４、亀裂７が示されている。
【００７６】
複数の扁平磁性金属粒子においては、内部に亀裂を有する事が確認できる。また圧粉材料中には空隙が複数含まれていることが確認できる。このような構造を取ると、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。なお、亀裂も空隙も、それぞれ、上記の効果を有するため、単独で存在しても好ましいし、両方存在しても好ましい。また、亀裂の場合は、上記効果を特に発揮しやすく好ましい。また、強度的な面でも、圧粉材料の強度を維持したまま上記効果を発揮できるため好ましい。一方で、空隙の場合は、多ければ多いほど、上記効果を発揮しやすくこの点では好ましいが、空隙が多すぎると、圧粉材料に占める扁平磁性金属粒子の割合が小さくなるため磁化が低く、透磁率が低くなり、好ましくない。また圧粉材料の強度的にも劣化しやすくなるため、過剰な空隙量は好ましくない。その点で空隙量は、後述の範囲内に収める事が好ましい。
【００７７】
圧粉材料に含まれる前記扁平磁性金属粒子は、幅Ｄが深さＬより短い亀裂を有する事が好ましい。また前記深さＬが前記厚さに対して１０％以上の長さである亀裂を有する事が好ましい。より好ましい深さＬとして、前記厚さに対して２０％以上、更に好ましくは５０％以上の長さである亀裂を有する事が好ましい。また厚さ方向に対して貫通している亀裂を有する事も好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００７８】
亀裂の好ましい例として、例えば、扁平磁性金属粒子が１０〜２０μｍの厚さを有している場合、前記厚さ方向に幅０．１μｍ以上１０μｍ以下で深さ１μｍ以上の亀裂を有する事が好ましい。より好ましくは、前記厚さ方向に幅１μｍ以上１０μｍ以下で深さ１μｍ以上の亀裂を有する事が好ましく、更に好ましくは、前記厚さ方向に幅１μｍ以上１０μｍ以下で深さ５μｍ以上の亀裂を有することが好ましい。また、前記幅が前記深さより短い亀裂を有する事が好ましい。これらによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００７９】
また、前記扁平磁性金属粒子は、扁平面に平行な方向（厚さ方向に垂直な方向）の亀裂を有する事が好ましい。この場合においても、亀裂の好ましいサイズとしては、幅（図９のＤに相当）が長さ（図９のＬに相当）より短い亀裂を有する事が好ましい。また前記長さＬが扁平磁性金属粒子の扁平面内の平均長さに対して１０％以上の長さである亀裂を有する事が好ましい。より好ましい長さ（Ｌに相当）として、前記扁平面内の平均長さに対して２０％以上、更に好ましくは５０％以上の長さである亀裂を有する事が好ましい。また扁平面方向に対して貫通している亀裂を有する事も好ましい。これによって、応力を緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００８０】
なお、前記圧粉材料の所定の断面において、前記亀裂を有する前記扁平磁性金属粒子が、前記圧粉材料中の全ての扁平磁性金属粒子（亀裂を有している扁平磁性金属粒子と亀裂を有していない扁平磁性金属粒子を全て含めたもの）に対して、１％以上の個数割合で含まれる事が好ましく、更に好ましくは１０％以上の個数割合で含まれる事が好ましい。これによって、応力を緩和しやすくなり、低い保磁力（これによって低いヒステリシス損失を実現）や高い透磁率を実現しやすくなり好ましいためである。また、熱による応力も緩和しやすくなるため、例えば熱的安定性などが高まり好ましいためである。
【００８１】
なお、所定の断面での観察の方法は、複数の扁平磁性金属粒子の断面を観察する方法であれば、その方法は問わない。例えば、扁平磁性金属粒子の扁平面に垂直な断面をＴＥＭ又はＳＥＭ又は光学顕微鏡などで観察し、観察した複数の扁平磁性金属粒子において個数割合を測定する。以下、「所定の断面での観察」は全て同様である。
【００８２】
また、前記亀裂の内部に前記介在相が配置されていることが好ましい。これにより、亀裂の入っていない部分における扁平磁性金属粒子に加わる応力が緩和され、低い保磁力（これによって低いヒステリシス損失を実現）や高い透磁率を実現しやすくなるためである。また、熱による応力も緩和されやすくなるため、例えば熱的安定性などが高まり好ましいためである。
【００８３】
前記圧粉材料中においては、空隙を、前記圧粉材料の所定の断面における面積比で１％以上６０％以下含む事が好ましい。より好ましくは１％以上５０％以下、更に好ましくは１％以上２０％以下である。これら空隙は、前記亀裂と同様に、応力を緩和しやすくする効果があり、低い保磁力（これによって低いヒステリシス損失を実現）や高い透磁率を実現しやすくなり好ましい。また、熱による応力も緩和しやすくなるため、例えば熱的安定性などが高まり好ましい。
【００８４】
また、圧粉材料の空隙は、前記所定の断面において、前記扁平磁性金属粒子の前記扁平面に沿っている第１の空隙部分を含む事が好ましい。また、第１の空隙部分は、前記扁平面に接している事が好ましい。もしくは、前記扁平磁性金属粒子の少なくとも一部において接しているものを含む事が好ましい。尚、第１の空隙部分の形状は扁平状である事が好ましい。扁平状の空隙は、圧粉材料の所定の断面において、扁平磁性金属粒子の扁平面に沿って形成されやすいため、形状が扁平状になりやすい。なお、扁平面の上に付着している介在相がある場合には、当然のことながら、前記第１の空隙部分は、介在相と接することがあるがこの場合も好ましい。また、介在相に覆われていても好ましい。前記第１の空隙部分は、長軸及び短軸を有する扁平状として表すと、長軸／短軸の比は２以上である事が好ましく、より好ましくは３以上、更に好ましくは５以上、更に好ましくは１０以上である事が好ましい。このような構成になる事によって、応力が緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００８５】
また、圧粉材料の空隙は、長軸及び短軸を有する楕円体（球状を含む）である、第２の空隙部分を含む事が好ましい。この時、長軸／短軸の比は１以上１０以下である事が好ましく、より好ましくは１以上５以下、更に好ましくは１以上３以下、更に好ましくは１以上２以下である事が好ましい。また、前記短軸が、０．１μｍ以上１００μｍ以下であることが好ましい。また、より好ましくは１μｍ以上５０μｍ以下、更に好ましくは１μｍ以上５０μｍ以下であることが好ましい。また、第２の空隙部分は、前記介在相に接する事が好ましく、より好ましくは、前記第２の空隙部分は、前記所定の断面において、前記介在相に覆われている事が好ましい。また、前記第２の空隙部分は、前記所定の断面において、扁平面に接している場合も好ましい。もしくは、前記扁平磁性金属粒子の少なくとも一部において接しているものを含む事が好ましい。これらの構成にする事によって、応力が緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。前記空隙（前記第１の空隙部分、前記第２の空隙部分などの空隙）は、前記圧粉材料が有する平面に対して垂直な所定の断面において、前記扁平磁性金属粒子の少なくとも一部において接しているものを含む事が好ましい。また、前記空隙が、前記圧粉材料が有する平面に対して垂直な所定の断面において、前記介在相に覆われているものを含む事が好ましい。これらの構成にする事によって、応力が緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００８６】
このように、第３の実施の形態の圧粉材料においては、第１の空隙部分や、第２の空隙部分が設けられている。これらの空隙は、扁平磁性金属粒子の形状をある程度反映して、圧粉材料の内部に形成されている。これにより、扁平磁性金属粒子に加わる応力が緩和され、保磁力の低い圧粉材料が得られていると考えられる。
【００８７】
なお、圧粉材料の、少なくとも１つの所定の断面で上述のようになっていることが好ましく、複数の所定の断面において上述のようになっていればさらに好ましい。これらの構成にする事によって、応力が緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【００８８】
図１６は、第３の実施の形態における、楕円体状の空隙及び扁平磁性金属粒子の模式断面図である。図１６（ａ）は、第３の実施の形態における、扁平磁性金属粒子の模式断面図である。図１６（ｂ）は、第３の実施の形態における、楕円体状の空隙の模式断面図である。図１６（ｃ）は、第３の実施の形態における、楕円体状の空隙及び楕円体状の空隙の周囲に配置された扁平磁性金属粒子の模式断面図である。なお、図１６において、介在相２０、凹部２ａ及び凸部２ｂの記載は省略している（必ずしも必要ではない）。
【００８９】
前記第２の空隙部分の前記短軸は、前記第２の空隙部分に前記介在相を介して扁平面方向で最も近い位置に存在する（隣接する）前記扁平磁性金属粒子の平均厚さ以下の長さを有するものを含む事が好ましい。前記第２の空隙部分の短軸長さは長い方が応力が緩和されて好ましいが、一方で、扁平磁性金属粒子の厚さよりも前記第２の空隙部分の短軸長さが長くなると、圧粉材料の強度が低下してしまう傾向にあるため好ましくない。高強度を維持しながら応力を緩和し低保磁力を実現できる条件として、前記第２の空隙部分の前記短軸は、前記第２の空隙部分に前記介在相を介して隣接する前記扁平磁性金属粒子の平均厚さ以下の長さを有するものを含む事が好ましい。なお、ここで「第２の空隙部分に介在相を介して扁平面方向で隣接する扁平磁性金属粒子」とは、図１６（ｃ）においては、扁平磁性金属粒子６ｃ、６ｄが該当し、複数の扁平磁性金属粒子６ａ、６ｂ、６ｅ、及び６ｆは、「第２の空隙部分に介在相を介して扁平面方向で最も近い位置に存在する扁平磁性金属粒子」に該当しない（６ａ、６ｆはそもそも「最も近い位置」と言えず、隣接していない。６ｂ、６ｅは厚さ方向で隣接はしているが、扁平面方向で隣接はしていないため、「最も近い位置」に該当しない）。そして、この隣接する６ｃ、６ｄの扁平磁性金属粒子のそれぞれの厚さの平均値を採用し、それを「隣接する前記扁平磁性金属粒子の平均厚さ」とする。
【００９０】
第１方向に沿って前記介在相の一部が付着していることが好ましい。言い換えると、扁平磁性金属粒子の扁平面上にある凹部又は凸部の方向に沿って、介在相の一部が付着していることが好ましい。これによって、一方向に磁気異方性が誘起され易くなり、好ましい。また、このような介在相の付着は、扁平磁性金属粒子同士の密着性を向上させ、これによって、強度、硬度などの機械的特性や熱的安定性が向上するため好ましい。また、介在相は粒子状のものを含むことが好ましい。これによって、適度に扁平磁性金属粒子同士の密着性を適度な状態に保持し、歪みを軽減し（扁平磁性金属粒子間に粒子状の介在相があることによって、扁平磁性金属粒子に印加される応力が緩和され）、保磁力を低減しやすくさせ（ヒステリシス損失は低減、透磁率は増加）、好ましい。
【００９１】
介在相は、圧粉材料全体に対して０．０１ｗｔ％以上８０ｗｔ％以下、より好ましくは０．１ｗｔ％以上６０ｗｔ以下、更に好ましくは０．１ｗｔ％以上４０ｗｔ％以下の量を含むことが好ましい。介在相の割合が大きすぎると、磁性を担う扁平磁性金属粒子の割合が小さくなるため、これによって圧粉材料の飽和磁化や透磁率が小さくなり好ましくない。逆に、介在相の割合が小さすぎると、扁平磁性金属粒子と介在相との接合が弱くなり、熱的な安定性や強度・靱性等の機械的特性の観点から好ましくない。飽和磁化、透磁率などの磁気特性と、熱的な安定性、機械特性の観点から最適な介在相の割合は、圧粉材料全体に対して０．０１ｗｔ％以上８０ｗｔ％以下、より好ましくは０．１ｗｔ％以上６０ｗｔ以下、更に好ましくは０．１ｗｔ％以上４０ｗｔ％以下である。
【００９２】
また、介在相と扁平磁性金属粒子との格子ミスマッチ割合が０．１％以上５０％以下であることが好ましい。これによって磁気異方性が適度に大きく付与されやすく、上記の磁気特性が向上するため好ましい。格子ミスマッチを上記の範囲に設定するためには、介在相の組成と扁平磁性金属粒子６の組成の組み合わせを選ぶことによって実現できる。例えば、ｆｃｃ構造のＮｉは格子定数が３．５２Åで、ＮａＣｌ型構造のＭｇＯは格子定数が４．２１Åであり、両者の格子ミスマッチが（４．２１−３．５２）／３．５２×１００＝２０％になる。つまり、扁平磁性金属粒子の主組成をｆｃｃ構造のＮｉに、介在相２０をＭｇＯにすることによって、格子ミスマッチを２０％に設定できる。このように、扁平磁性金属粒子の主組成と介在相の主組成の組み合わせを選ぶことによって、格子ミスマッチを上記の範囲に設定することが可能となる。
【００９３】
介在相は、酸素（Ｏ）、炭素（Ｃ）、窒素（Ｎ）及びフッ素（Ｆ）からなる群から選ばれる少なくとも１つの第２の元素を含む。これにより、抵抗を高くすることができるためである。介在相の電気抵抗率は、扁平磁性金属粒子の電気抵抗率よりも高い方が好ましい。これによって扁平磁性金属粒子の渦電流損失を低減できるためである。介在相は、扁平磁性金属粒子を取り囲んで存在するため、扁平磁性金属粒子の耐酸化性、熱的安定性を向上させることが出来好ましい。この中で酸素を含むものは、高い耐酸化性、高い熱的安定性の観点からより好ましい。介在相は、扁平磁性金属粒子同士を機械的に接着する役割も担っているため、高い強度の観点からも好ましい。
【００９４】
また、介在相は、「酸化物、もしくは共晶系を有する酸化物」か、「樹脂を含有する」か、「Ｆｅ、Ｃｏ、Ｎｉから選ばれる少なくとも１つの磁性金属を含有する」か、これら３つのうち少なくとも１つを有していても良い。これらの点について、以下に説明する。
【００９５】
まず、１つ目の「介在相が酸化物、もしくは共晶系を有する酸化物の場合」について説明する。この場合、介在相は、Ｂ（ホウ素）、Ｓｉ（シリコン）、Ｃｒ（クロム）、Ｍｏ（モリブデン）、Ｎｂ（ニオブ）、Ｌｉ（リチウム）、Ｂａ（バリウム）、Ｚｎ（亜鉛）、Ｌａ（ランタン）、Ｐ（リン）、Ａｌ（アルミニウム）、Ｇｅ（ゲルマニウム）、Ｗ（タングステン）、Ｎａ（ナトリウム）、Ｔｉ（チタン）、Ａｓ（ヒ素）、Ｖ（バナジウム）、Ｃａ（カルシウム）、Ｂｉ（ビスマス）、Ｐｂ（鉛）、Ｔｅ（テルル）、Ｓｎ（スズ）からなる群から選ばれる少なくとも１つの第３の元素を含む酸化物を含む。より好ましくは、前記群から選ばれる少なくとも２つの第３の元素を含む共晶系を有する酸化物を含む。特に、Ｂ、Ｂｉ、Ｓｉ、Ｚｎ、Ｐｂのうちの少なくとも２つの元素を含む共晶系を含むことが好ましい。これによって、扁平磁性金属粒子と介在相との密着性が強固になり（接合強度が高まり）、熱的な安定性や強度や靱性などの機械的特性が向上しやすくなる。
【００９６】
また上記の酸化物、もしくは共晶系を有する酸化物は、軟化点が２００℃以上６００℃以下であることが好ましく、更に好ましくは、４００℃以上５００℃以下である。更に好ましくは、Ｂ、Ｂｉ、Ｓｉ、Ｚｎ、Ｐｂのうちの少なくとも２つの元素を含む共晶系を有する酸化物であり、かつ軟化点が４００℃以上５００℃以下であることが好ましい。これによって、扁平磁性金属粒子と上記の酸化物、もしくは共晶系を有する酸化物との接合が強固になり、熱的な安定性や強度や靱性などの機械的特性が向上しやすくなる。扁平磁性金属粒子を上記の酸化物、もしくは共晶系を有する酸化物とともに一体化させる際は、上記の酸化物、もしくは共晶系を有する酸化物の軟化点付近の温度、好ましくは軟化点よりやや高い温度で熱処理しながら一体化させることによって、扁平磁性金属粒子と上記の酸化物、もしくは共晶系を有する酸化物との密着性を向上させ、機械的特性を向上させることができる。一般に、熱処理の温度がある程度高いほど、扁平磁性金属粒子と上記の酸化物、もしくは共晶系を有する酸化物との密着性は向上し、機械的特性は向上する。ただし熱処理の温度が高くなりすぎると、熱膨張係数が大きくなるため扁平磁性金属粒子と上記の酸化物、もしくは共晶系を有する酸化物との密着性が逆に低下してしまうこともある（扁平磁性金属粒子の熱膨張係数と上記の酸化物、もしくは共晶系を有する酸化物の熱膨張係数の差が大きくなると、密着性が更に低下してしまうこともある）。また、扁平磁性金属粒子の結晶性が非晶質又は非晶質的な場合は、熱処理の温度が高いと結晶化が進行し保磁力が増加してしまい好ましくない。このため、機械的特性と保磁力特性を両立させるために、上記の酸化物、もしくは共晶系を有する酸化物の軟化点を２００℃以上６００℃以下、更に好ましくは４００℃以上５００℃以下にして、上記の酸化物、もしくは共晶系を有する酸化物の軟化点付近の温度、好ましくは軟化点よりやや高い温度で熱処理しながら一体化させることが好ましい。また、一体化した材料を実際にデバイスやシステムの中で使用する際の温度は軟化点より低い温度で使用することが好ましい。
【００９７】
また、上記の酸化物、もしくは共晶系を有する酸化物は、ガラス転移点を有することが望ましい。更には、上記の酸化物、もしくは共晶系を有する酸化物は、熱膨張係数が０．５×１０-６／℃以上４０×１０-６／℃以下であることが望ましい。これによって、扁平磁性金属粒子６と上記の酸化物、もしくは共晶系を有する酸化物との接合が強固になり、熱的な安定性や強度や靱性などの機械的特性が向上しやすくなる。
【００９８】
尚、粒径が１０ｎｍ以上１０μｍ以下の粒子状（好ましくは球状）の共晶粒子を少なくとも１つ以上含むことがより好ましい。この共晶粒子は、粒子状以外の上記の酸化物、もしくは共晶系を有する酸化物と同じ材料を含む。圧粉材料中には空隙も部分的に存在していることがあり、上記の酸化物、もしくは共晶系を有する酸化物の一部が粒子状、好ましくは球状となって存在していることを容易に観察することができる。空隙がない場合も、粒子状又は球状の界面は容易に判別することができる。共晶粒子の粒径は、より好ましくは１０ｎｍ以上１μｍ、更に好ましくは１０ｎｍ以上１００ｎｍ以下である。これによって、熱処理時に、扁平磁性金属粒子同士の密着性を保持しながらも、応力を適度に緩和させることによって、扁平磁性金属粒子に印加される歪みを低減し、保磁力を低減させることができる。これによって、ヒステリシス損失も低減し、透磁率は向上する。尚、共晶粒子の粒径は、ＴＥＭ又はＳＥＭ観察により測定することができる。
【００９９】
また、介在相は、その軟化点が、上記の酸化物、もしくは共晶系を有する酸化物の軟化点よりも高く、より好ましくは軟化点が６００℃より高く、Ｏ（酸素）、Ｃ（炭素）、Ｎ（窒素）及びＦ（フッ素）からなる群から選ばれる少なくとも１つの元素を含む中間介在粒子を更に含むことが好ましい。中間介在粒子が扁平磁性金属粒子間に存在することによって、圧粉材料が高温に曝された時、扁平磁性金属粒子同士が熱的に融合し特性が劣化することを抑制することができる。すなわち、主に熱的な安定性のために中間介在粒子が存在することが望ましい。尚、中間介在粒子の軟化点が上記の酸化物、もしくは共晶系を有する酸化物の軟化点よりも高く、更に好ましくは軟化点が６００℃以上であることによって、熱的な安定性をより高めることができる。
【０１００】
中間介在粒子は、Ｍｇ、Ａｌ、Ｓｉ、Ｃａ、Ｚｒ、Ｔｉ、Ｈｆ、Ｚｎ、Ｍｎ、Ｂａ、Ｓｒ、Ｃｒ、Ｍｏ、Ａｇ、Ｇａ、Ｓｃ、Ｖ、Ｙ、Ｎｂ、Ｐｂ、Ｃｕ、Ｉｎ、Ｓｎ、希土類元素からなる群から選ばれる少なくとも１つの非磁性金属を含み、かつ、Ｏ（酸素）、Ｃ（炭素）、Ｎ（窒素）及びＦ（フッ素）からなる群から選ばれる少なくとも１つの元素を含むことが好ましい。より好ましくは、高い耐酸化性、高い熱的安定性の観点から、酸素を含有する酸化物又は複合酸化物であることがより好ましい。特に、酸化アルミニウム（Ａｌ２Ｏ３）、二酸化珪素（ＳｉＯ２）、酸化チタン（ＴｉＯ２）、酸化ジルコニウム（ＺｒＯ２）などの酸化物、やＡｌ−Ｓｉ−Ｏ等の複合酸化物などが高い耐酸化性、高い熱的安定性の観点から好ましい。
【０１０１】
中間介在粒子を含む圧粉材料を製造する方法としては、例えば、扁平磁性金属粒子及び中間介在粒子（酸化アルミニウム（Ａｌ２Ｏ３）粒子、二酸化珪素（ＳｉＯ２）粒子、酸化チタン（ＴｉＯ２）粒子、酸化ジルコニウム（ＺｒＯ２）粒子など）を、ボールミル等によって混合し、分散させた状態を作り、その後、プレス成型などで一体化させる方法などが挙げられる。分散させる方法は、適度に分散させることができる方法であれば、その方法は特に拘らない。
【０１０２】
次に、２つ目の「介在相が樹脂を含有する場合」について説明する。この場合、樹脂は、特に限定されないが、ポリエステル系樹脂、ポリエチレン系樹脂、ポリスチレン系樹脂、ポリ塩化ビニル系樹脂、ポリビニルブチラール樹脂、ポリビニルアルコール樹脂、ポリブタジエン系樹脂、テフロン（登録商標）系樹脂、ポリウレタン樹脂、セルロース系樹脂、ＡＢＳ樹脂、ニトリル−ブタジエン系ゴム、スチレン−ブタジエン系ゴム、シリコーン樹脂、その他の合成ゴム、天然ゴム、エポキシ樹脂、フェノール樹脂、アリル樹脂、ポリベンゾイミダゾール樹脂、アミド系樹脂、ポリイミド系樹脂、ポリアミドイミド樹脂、或いはそれらの共重合体が用いられる。特に、高い熱的安定性を実現するためには、耐熱性の高いシリコーン樹脂、ポリイミド樹脂、を含むことが好ましい。これによって、扁平磁性金属粒子と介在相との接合が強固になり、熱的な安定性や強度や靱性などの機械的特性が向上しやすくなる。
【０１０３】
樹脂は、大気雰囲気中１８０℃で３０００時間加熱した後の重量減少率が５％以下であることが好ましく、更に好ましくは３％以下、更に好ましくは１％以下、更に好ましくは０．１％以下であることが好ましい。また、大気雰囲気中２２０℃で２００時間加熱した後の重量減少率に関して、５％以下であることが好ましく、更に好ましくは３％以下、更に好ましくは１％以下、更に好ましくは０．１％以下であることが好ましい。また、大気雰囲気中２５０℃で２００時間加熱した後の重量減少率に関して、５％以下であることが好ましく、更に好ましくは３％以下、更に好ましくは１％以下、更に好ましくは０．１％以下であることが好ましいなお、これら重量減少率の評価は、未使用の状態の材料を用いて行う。未使用の状態とは、成型して使える状態にしたもので、その状態から熱（たとえば４０度以上の温度の熱）、化学薬品、太陽光（紫外線）等に曝されていない状態のことである。重量減少率は、加熱前後の質量から次式で計算するものとする：重量減少率（％）＝［加熱前の質量（ｇ）−加熱後の質量（ｇ）］/加熱前の質量（ｇ）×１００。また、好ましくは、大気雰囲気中１８０℃で２００００時間加熱後の強度が、加熱前の強度の半分以上であることが好ましい。更に好ましくは、大気雰囲気中２２０℃で２００００時間加熱後の強度が、加熱前の強度の半分以上であることが好ましい。また日本工業規格（ＪＩＳ）で規定されるＨ種を満たすことが好ましい。特に、最高温度１８０℃に耐える耐熱性を満たすことが好ましい。更に好ましくは、国鉄規格（ＪＲＥ）で規定されるＨ種を満たすことが好ましい。特に、周囲温度（標準：２５℃、最高：４０℃）に対して１８０℃の温度上昇に耐える耐熱性を満たすことが好ましい。これに好ましい樹脂は、ポリサルフォン、ポリエーテルサルフォン、ポリフェニレンサルファイド、ポリエーテルエーテルケトン、芳香族ポリイミド、芳香族ポリアミド、芳香族ポリアミドイミド、ポリベンズオキサゾール、フッ素樹脂、シリコーン樹脂、液晶ポリマーなどがある。これらの樹脂は、分子間凝集力が大きいため、耐熱性が高くなり、好ましい。中でも、芳香族ポリイミド、ポリベンズオキサゾールは、分子内に占める剛直ユニットの割合が高いため、より耐熱性が高く好ましい。また、熱可塑性樹脂であることが好ましい。以上の加熱重量減少率の規定、強度の規定、樹脂種類の規定は、それぞれ、樹脂の耐熱性を高めるために効果的である。また、これらによって、複数の扁平磁性金属粒子と介在相（ここでは樹脂）から成る圧粉材料を形成した時に、圧粉材料としての耐熱性が高まり（熱的な安定性が高まり）、高温（たとえば上記の２００℃や２５０℃）に曝した後、又は高温（たとえば上記の２００℃や２５０℃）での強度・靱性などの機械的特性が向上しやすくなり、好ましい。また、加熱後も扁平磁性粒子の周りを多くの介在相が取り囲んで存在するため、耐酸化性に優れ、扁平磁性金属粒子の酸化による磁気特性の劣化も起こり難く、好ましい。
【０１０４】
また、圧粉材料は、１８０℃で３０００時間加熱後の重量減少率が５％以下であることが好ましく、更に好ましくは３％以下、更に好ましくは１％以下、更に好ましくは０．１％以下であることが好ましい。また、圧粉材料は、２２０℃で３０００時間加熱後の重量減少率が５％以下であることが好ましく、更に好ましくは３％以下、更に好ましくは１％以下、更に好ましくは０．１％以下であることが好ましい。また、大気雰囲気中２５０℃で２００時間加熱した後の圧粉材料の重量減少率に関して、５％以下であることが好ましく、更に好ましくは３％以下、更に好ましくは１％以下、更に好ましくは０．１％以下であることが好ましい。なお、重量減少率の評価は、上記の樹脂の場合と同様である。また、好ましくは、大気雰囲気中１８０℃で２００００時間加熱後の圧粉材料の強度が、加熱前の強度の半分以上であることが好ましい。更に好ましくは、大気雰囲気中２２０℃で２００００時間加熱後の圧粉材料の強度が、加熱前の強度の半分以上であることが好ましい。また日本工業規格（ＪＩＳ）で規定されるＨ種を満たすことが好ましい。特に、最高温度１８０℃に耐える耐熱性を満たすことが好ましい。更に好ましくは、国鉄規格（ＪＲＥ）で規定されるＨ種を満たすことが好ましい。特に、周囲温度（標準：２５℃、最高：４０℃）に対して１８０℃の温度上昇に耐える耐熱性を満たすことが好ましい。以上の加熱重量減少率の規定、強度の規定、前述の樹脂種類の規定は、それぞれ、圧粉材料の耐熱性を高めるために効果的であり、高信頼性の材料を実現できる。また、圧粉材料としての耐熱性が高まり（熱的な安定性が高まり）、高温（たとえば上記の２００℃や２５０℃）に曝した後、又は高温（たとえば上記の２００℃や２５０℃）での強度・靱性などの機械的特性が向上しやすくなり、好ましい。また、加熱後も扁平磁性粒子の周りを多くの介在相が取り囲んで存在するため、耐酸化性に優れ、扁平磁性金属粒子の酸化による磁気特性の劣化も起こり難く、好ましい。
【０１０５】
さらに、熱分解温度までガラス転移点を有しない結晶性の樹脂を含むことが好ましい。また、ガラス転移温度が１８０℃以上の樹脂を含むことが好ましく、更に好ましくはガラス転移温度が２２０℃以上の樹脂を含むことが好ましい。更に好ましくは、ガラス転移温度が２５０℃以上の樹脂を含むことが好ましい。尚、一般に扁平磁性金属粒子は、熱処理する温度が高くなるほど結晶粒径が大きくなる。そのため、扁平磁性金属粒子の結晶粒径を小さくする必要がある場合は、用いる樹脂のガラス転移温度は高すぎないほうが好ましく、具体的には６００℃以下であることが好ましい。また、熱分解温度までガラス転移点を有しない結晶性の樹脂にガラス転移温度が１８０℃以上の樹脂を含むことが好ましく、更に好ましくはガラス転移温度が２２０℃以上の樹脂を含むことが好ましい。具体的には１８０℃以上のガラス転移温度を有するポリイミドを含むことが好ましく、更に好ましくは２２０℃以上のガラス転移温度を有するポリイミドを含むことが好ましく、更に好ましくは熱可塑性ポリイミドを含むことが好ましい。これによって、磁性金属粒子への融着が起こり易くなり、特に圧粉成型に好適に用いることができる。熱可塑性ポリイミドとしては、熱可塑性芳香族ポリイミド、熱可塑性芳香族ポリアミドイミド、熱可塑性芳香族ポリエ−テルイミド、熱可塑性芳香族ポリエステルイミド、熱可塑性芳香族ポリイミドシロキサンなどの高分子鎖中にイミド結合を有するものが好ましい。中でも、ガラス転移温度が２５０℃以上の場合は、より耐熱性が高くなり好ましい。
【０１０６】
芳香族ポリイミド、ポリベンズオキサゾールは、芳香族環と複素環が直接結合して平面構造をとり、それらがπ-πスタッキングにより固定化されていることで高耐熱性を発現している。これによって、ガラス転移温度を高くでき、熱的安定性を向上できる。また、分子構造内に適度にエーテル結合などの屈曲ユニットを導入することで所望のガラス転移点に容易に調整できるので好ましい。中でも、イミドポリマーを構成する酸無水物由来ユニットのベンゼン環構造がビフェニル、トリフェニル、テトラフェニルのいずれかの構造であると強度の観点から好ましい。耐熱性に影響を及ぼすイミド基間の対称構造を損なわず、配向性も長距離に及ぶことから材料強度も向上する。これに好ましい芳香族ポリイミドの構造は、下記化学式（１）で示される。言い換えると、本実施形態のポリイミド樹脂は、下記化学式（１）で表される繰り返し単位を含む。
【化１】
2020155525.tif 000004
（１）
化学式（１）中、Ｒはビフェニル、トリフェニル、テトラフェニルのいずれかの構造、Ｒ’は構造内に少なくとも１つ以上の芳香環を有する構造を示す。
【０１０７】
圧粉材料から、その構成成分である介在相（ここでは樹脂）の特性（重量減少率、樹脂種類、ガラス転移温度、分子構造など）を求める際には、圧粉材料から樹脂の部分のみを切り出して、種々の特性評価を行う。目視で樹脂かどうか判断がつかない場合は、ＥＤＸによる元素分析などを用いて樹脂と磁性金属粒子とを区別する。
【０１０８】
圧粉材料全体に占める樹脂の含有量は、多ければ多いほど、扁平磁性金属粒子をぬらしている（覆っている）ポリマーと、隣接する扁平磁性金属粒子をぬらしている（覆っている）ポリマーの間を、無理なくポリマーがつなぐことができ、強度などの機械的特性が向上する。また電気抵抗率も高くなり圧粉材料の渦電流損失を低減でき好ましい。一方で、樹脂の含有量が多ければ多いほど、扁平磁性金属粒子の割合が減るため、圧粉材料の飽和磁化が下がり、透磁率も下がり、好ましくない。強度などの機械的特性、電気抵抗率・渦電流損失、飽和磁化、透磁率の特性を総合的に考慮してバランスの良い材料を実現するためには、圧粉材料全体に占める樹脂の含有量を９３ｗｔ％以下、更に好ましくは８６ｗｔ％以下、更に好ましくは２ｗｔ％以上６７ｗｔ％以下、更に好ましくは２ｗｔ％以上４３ｗｔ％以下にすることが好ましい。また、扁平磁性金属粒子の含有量は、７ｗｔ％以上であることが好ましく、更に好ましくは、１４ｗｔ％以上であることが好ましく、更に好ましくは、３３ｗｔ％以上９８ｗｔ％以下、更に好ましくは、５７ｗｔ％以上９８ｗｔ％以下であることが好ましい。また、扁平磁性金属粒子は、粒子径が小さくなると、表面積が大きくなり、必要な樹脂の量が飛躍的に増加するため、適度に大きい粒子径を有することが好ましい。これによって、圧粉材料を高飽和磁化にでき、透磁率を大きくでき、システムの小型化・高出力化に有利である。
【０１０９】
次に、３つ目の「介在相がＦｅ、Ｃｏ、Ｎｉから選ばれる少なくとも１つの磁性金属を含有し、磁性を有する場合」について説明する。この場合、介在相が磁性を有することによって、扁平磁性金属粒子同士が磁気的に結合し易くなり透磁率が向上するため好ましい。また、磁区構造が安定化するため、透磁率の周波数特性も向上し、好ましい。尚、ここで言う磁性とは、強磁性、フェリ磁性、弱磁性、反強磁性、等のことを示す。特に、強磁性、フェリ磁性の場合が、磁気的な結合力が高まり好ましい。介在相が磁性を有する点については、ＶＳＭ（Ｖｉｂｒａｔｉｎｇ  Ｓａｍｐｌｅ  Ｍａｇｅｔｏｍｅｔｅｒ：振動試料型磁力計）等を用いて評価することができる。介在相がＦｅ、Ｃｏ、Ｎｉから選ばれる少なくとも１つの磁性金属を含有し磁性を有する点については、ＥＤＸ等を用いて簡単に調べることができる。
【０１１０】
以上、介在相の３つの形態を説明したが、これら３つのうち少なくとも１つを満たすことが好ましいが、２つ以上、更には３つ全てを満たしても構わない。「介在相が酸化物、もしくは共晶系を有する酸化物の場合」（１つ目の場合）は、介在相が樹脂の場合（２つ目の場合）と比較すると、強度などの機械的特性ではやや劣るものの、一方で、歪みが解放され易く、特に、低保磁力化が進行しやすい、という観点では非常に優れており、好ましい（これによって、低いヒステリシス損失、高い透磁率、が実現し易く、好ましい）。また、樹脂に比べると耐熱性が高い場合が多く、熱的安定性にも優れているため好ましい。逆に、「介在相が樹脂を含有する場合」（２つ目の場合）は、扁平磁性金属粒子と樹脂との密着性が高いため、応力が加わり易く（歪みが入り易く）、これによって保磁力が増加しやすい傾向がある、という欠点があるものの、特に、強度などの機械的特性の点では非常に優れているため好ましい。「介在相がＦｅ、Ｃｏ、Ｎｉから選ばれる少なくとも１つの磁性金属を含有し、磁性を有する場合」（３つ目の場合）は、扁平磁性金属粒子同士が磁気的に結合し易くなるため、特に、高透磁率、低保磁力（それゆえに低ヒステリシス損失）の点で非常に優れているため好ましい。以上の長所、短所を踏まえて、使い分けたり、また、いくつかを組み合わせることによって、バランスの良いものを作ったりすることができる。
【０１１１】
以下、製造方法について具体的に説明する。尚、製造方法に関しては、特に限定されず、あくまで一例として説明する。
【０１１２】
第１の工程は、Ｆｅ、Ｃｏ、Ｎｉからなる群から選ばれる少なくとも１つの第１の元素を含む磁性金属リボンを製造する工程である。本工程は、たとえば、ロール急冷装置やスパッタ装置などの成膜装置を用いて、リボン若しくは薄膜を作製する工程である。この際、成膜装置を用いて作製する成膜法においては磁場中成膜や回転成膜等によって膜面内に一軸異方性を付与させた膜を成膜することが望ましい。尚、成膜装置を用いた場合は、厚さを薄く出来、且つ、組織が洗練されたものになりやすく、回転磁化を起こしやすいため、回転磁化型のものを作る場合は成膜法を用いるのが望ましいロール急冷装置は、大量合成に適しているため、バルク材料を合成する際に望ましい。ロール急冷装置の場合は、単ロール急冷装置が簡便で好ましい。また、ロール面の粗さを適度に制御された状態にする事によって、合成されるリボンの面内に凹部又は凸部が転写されて付きやすくなるため、ロール面の粗さを制御する事は極めて重要である。ロール面の粗さは、＃８０以上＃４０００以下の研磨紙で一方向に（リボンの長さ方向に）磨くのが好ましい。より好ましくは、＃８０以上＃２０００以下、更に好ましくは＃８０以上＃６００以下、更に好ましくは＃１８０付近の研磨紙で磨く場合が好ましい。これによって、凹部又は凸部を備える扁平磁性金属粒子を合成し易くなり、好ましい。
【０１１３】
第２の工程は、磁性金属リボンを５０℃以上８００℃以下の温度で熱処理する工程である。本工程では、熱処理するための電気炉に入れやすくするため、適当なサイズにリボンを切断しても良い。例えば、ミキサー装置等を用いて適当な大きさに切断しても良い。本工程を行う事によって、次の第３の工程である粉砕の工程において、粉砕性が向上しやすくなり望ましい。尚、熱処理の雰囲気は、低酸素濃度の真空雰囲気下、不活性雰囲気下、還元性雰囲気下が望ましく、更に望ましくは、Ｈ２（水素）、ＣＯ（一酸化炭素）、ＣＨ４（メタン）等の還元雰囲気下が好ましい。この理由としては、磁性金属リボンが酸化していても還元雰囲気で熱処理を施す事によって、酸化してしまった金属を還元して、金属に戻す事が可能となるためである。これによって、酸化し飽和磁化が減少した磁性金属リボンを還元して、飽和磁化を回復させる事も出来る。尚、熱処理によって、前記磁性金属リボンの結晶化が著しく進行してしまうと特性が劣化（保磁力が増加、透磁率が低下）してしまうため、過剰な結晶化を抑制するように条件を選定することが好ましい。また、より好ましくは、磁場中で熱処理を施す事がより望ましい。印加する磁場は大きければ大きいほど好ましいが、１ｋＯｅ以上印加する事が好ましく、更に好ましくは１０ｋＯｅ以上印加する事がより好ましい。これによって磁性金属リボンの面内に磁気異方性を発現させる事が出来、優れた磁気特性を実現出来るため、好ましい。
【０１１４】
第３の工程は、熱処理された磁性金属リボンを粉砕して扁平磁性金属粒子を製造する工程である。尚、本工程においては、本粉砕の前に、磁性金属リボンもしくは薄膜を、ミキサー装置等を用いて適当な大きさに切断しても良い。本工程においては、例えばビーズミルや遊星型ミル等の粉砕装置によって粉砕を行う。尚、粉砕装置は、特に種類を選ばない。例えば、遊星ミル、ビーズミル、回転ボールミル、振動ボールミル、撹拌ボールミル（アトライター）、ジェットミル、遠心分離機、又はミルと遠心分離を組み合わせた手法などが挙げられる。粉砕時においては、０℃以下の温度で冷却しながら粉砕を行うと、粉砕が進行しやすく好ましい。特に、液体窒素温度（７７Ｋ）、ドライアイス温度（１９４Ｋ）などで冷却する事が望ましく、その中でも特に、液体窒素温度に冷却する事がより望ましい。これによって、磁性金属リボンが低温脆性を起こしやすく、粉砕が容易に行われる。つまり、磁性金属リボンに過度な応力や歪みを印加させずに、効率よく粉砕が出来るため好ましい。ただし、冷却なしでも十分粉砕される場合も多く、その場合は冷却は行わなくても良い。
【０１１５】
尚、第３の工程においては、単純に粉砕するだけでなく、圧延を組み合わせて、扁平磁性金属粒子の厚さを薄くする事が出来る。尚、第２の工程までで所定の厚さになっている場合は圧延のための処理は省略できる。ここで圧延は、同時に行っても良いし、粉砕後に圧延、若しくは圧延後に粉砕しても良い。この場合は、強い重力加速度を印加出来る装置が好ましいが、例えば、遊星ミル、ビーズミル、回転ボールミル、振動ボールミル、撹拌ボールミル（アトライター）、ジェットミル、遠心分離機、又はミルと遠心分離を組み合わせた手法などで行う事が出来る。例えば、ハイパワー遊星ミル装置では、数十Ｇの重力加速度が簡単に印加出来るため好ましい。ハイパワー遊星ミル装置の場合は、自転重力加速度の方向と公転重力加速度の方向が同一直線上の方向ではなく角度を持った方向になる、傾斜型遊星ミル装置がより好ましい。通常の遊星ミル装置では、自転重力加速度の方向と公転重力加速度の方向が同一直線上の方向であるが、傾斜型遊星ミル装置では容器が傾斜した状態で回転運動を行うため、自転重力加速度の方向と公転重力加速度の方向が同一直線上ではなく角度を持った方向になる。これによって、試料にパワーが効率よく伝達し、粉砕・圧延化が効率良く進行するため好ましい。また、量産性を考慮すると、大量処理が容易なビーズミル装置が好ましい。
【０１１６】
以上の切断と粉砕・圧延化を行い（圧延は必要に応じて行う。不要の場合は行わない）、場合によっては切断と粉砕・圧延化を繰り返し、所定の厚さ及びアスペクト比の扁平磁性金属粒子１０になるように処理を行う事が望ましい。この時、厚さが１０ｎｍ以上１００μｍ以下、より好ましくは１０ｎｍ以上１μｍ以下、更に好ましくは１０ｎｍ以上１００ｎｍ以下になるように粉砕・圧延を行うと、回転磁化を起こしやすい粒子になり、好ましい。
【０１１７】
また得られた扁平磁性金属粒子は熱処理によって格子歪みを適度に除去する事が望ましい。この時の熱処理は、第２の工程と同じように、５０℃以上８００℃以下の温度で行う事が好ましく、熱処理の雰囲気は、低酸素濃度の真空雰囲気下、不活性雰囲気下、還元性雰囲気下が望ましく、更に望ましくは、Ｈ２、ＣＯ、ＣＨ４等の還元雰囲気下が好ましい。また、より好ましくは、磁場中で熱処理を施す事がより望ましい。これらの理由や詳細については、第２の工程の場合と同じであるためここでは説明を割愛する。
【０１１８】
次に、第４の工程として、上述の介在相と磁性金属粒子を混合し、介在相と扁平磁性金属粒子の混合粉を形成する。次に、第５の工程として、介在相と磁性金属粒子の混合粉を成型する。これにより第３の実施の形態の圧粉材料が得られる。なお、得られた圧粉材料は、様々な形状（モータ用の磁性くさびの形状やモータコアの形状など）に加工して適宜用いることができる。また、適宜上記の工程の前後に熱処理を行っても良い。つまり、成型前後、もしくは成型と同時に熱処理を行なっても良い。また、加工前後に熱処理を行なっても良い。熱処理条件は上述の通りである。また、より好ましくは、磁場中で熱処理を施す事がより望ましい。これらの理由や詳細については、第２の工程の場合と同じであるためここでは説明を割愛する。
なお、本実施の形態の扁平磁性金属粒子及び圧粉材料を得る際に、この第５の工程が非常に重要となってくる。この工程では、通常、一軸プレス成型、ＣＩＰ成型（Ｃｏｌｄ  Ｉｓｏｓｔａｔｉｃ  Ｐｒｅｓｓｉｎｇ：冷間等方圧加圧成型）、ホットプレス成型やＨＩＰ（Ｈｏｔ  Ｉｓｏｓｔａｔｉｃ  Ｐｒｅｓｓｉｎｇ：熱間等方圧加圧成型）を用いて行われる。この時、一軸プレス成型、ＣＩＰ成型を行った後に適切な熱処理を加える方法でも良いが、特別に好ましい方法は、ホットプレス成型や、ＨＩＰ成型である。つまり、熱と圧力を同時に印加しながら成型する事が好ましい。この時、処理条件を適切に制御する事が極めて大事である。以下に詳細に説明する。
【０１１９】
図１７は、第３の実施の形態において、所定の断面における第５の工程の圧力と温度の違いにより生じる圧粉材料の走査型電子顕微鏡写真である。ここでは、無機バインダ（介在相）として、Ｂｉ２Ｏ３−Ｂ２Ｏ３−ＺｎＯ系材料を、扁平磁性金属粒子粉末に対して３０ｗｔ％加えている。この無機バインダ（介在相）の軟化温度は４２５℃である。なお、Ｂｉ２Ｏ３−Ｂ２Ｏ３−ＺｎＯ系材料は、Ｂ、Ｓｉ、Ｃｒ、Ｍｏ、Ｎｂ、Ｌｉ、Ｂａ、Ｚｎ、Ｌａ、Ｐ、Ａｌ、Ｇｅ、Ｗ、Ｎａ、Ｔｉ、Ａｓ、Ｖ、Ｃａ、Ｂｉ、Ｐｂ、Ｔｅ及びＳｎからなる群のうちの少なくとも１つの第３の元素を含む酸化物を含む介在相の一例である。
【０１２０】
温度を４９０℃として、圧力１，８００ｋｇｆ／ｃｍ２でホットプレス成型した場合には、ホットプレス成型後に歪除去のための熱処理をおこなった後の最小保磁力は、０．７  Ｏｅであった。一方、温度を４３５℃として、圧力１，８００ｋｇｆ／ｃｍ２でホットプレスプレス成型した場合には、熱処理後の最小保磁力は０．２  Ｏｅと非常に低い保磁力が得られた。図１７から、ホットプレス成型温度４３５℃の場合の方が、扁平磁性金属粒子には多数の亀裂があり、圧粉材料には空隙が多い事が分かる。一方で、４９０℃の場合においては、扁平磁性金属粒子には亀裂がほとんど見られず、また、圧粉材料には空隙が少ない事が分かる。
【０１２１】
図１８は、第３の実施の形態における、圧粉材料のホットプレス成型温度と保磁力の関係を示すグラフである。白抜きの四角で表したデータは、ホットプレス成型後の保磁力を示したデータであり、ホットプレス成型温度増加と共に保磁力が増加していることがわかる。一方黒の四角で表したデータは、ホットプレス成型後に歪除去のための熱処理をおこなった後の最小となる保磁力を示したデータである。ホットプレス成型温度増加と共に保磁力が増加している。また、全体的に、黒の四角で表したデータにおいては、白抜きの四角で表した、歪除去のための熱処理を行わないときの保磁力よりも、保磁力が低くなっていることがわかる。このグラフから、介在相の軟化温度より少し高めの温度、更に好ましくは「軟化温度」〜「軟化温度＋１００℃」の温度範囲、更に好ましくは「軟化温度」〜「軟化温度＋５０℃」の温度範囲、更に好ましくは「軟化温度」〜「軟化温度＋２０℃」の温度範囲で製造する事によって、低保磁力が実現しやすい事が分かる。
【０１２２】
一般に、磁性粒子には亀裂などの欠陥が多く含まれると、保磁力は増加（劣化）する。しかし、第３の実施の形態の圧粉材料においては、亀裂を含んだ状態であるにも関わらず、すなわち、亀裂を欠陥と解釈するならば、「欠陥を多く含んだ状態であるのにも関わらず、保磁力は低下する」という通常の一般常識とは全く逆の結果が得られている。このことより、第３の実施の形態の圧粉材料においては、扁平磁性金属粒子の亀裂及び圧粉材料内における空隙が、逆に応力緩和及び保磁力低下に有効に作用したものと考えられる。すなわち、一般的には、磁性材料に欠陥が多く含まれると、磁化の進行を妨げ保磁力を増大してしまう傾向があるが、前述の扁平磁性金属粒子の規定範囲、亀裂、空隙の規定範囲を満たす限りにおいては、保磁力はむしろ低くなり（これによって低いヒステリシス損失を実現）、高い透磁率を実現しやすく、好ましい（通常とは全く異なる効果が発揮されている）。つまり、前述の材料構成、製造条件を満たす事によって、前述の特殊な亀裂、空隙が効果的に生成し、低保磁力（これによって低いヒステリシス損失を実現）、高透磁率、高い熱的安定性が可能となる。
【０１２３】
なお、前述の扁平磁性金属粒子の亀裂や、圧粉材料に含まれる空隙は、ある特定の製造条件を満たす時に効果的に生成する。特に、「介在相が酸化物、もしくは共晶系を有する酸化物の場合」や、「介在相が樹脂を含有する場合」において、効果的に生成する。中でも、「介在相が酸化物、もしくは共晶系を有する酸化物の場合」において、特に効果的に生成する。このような介在相を用いて、介在相の軟化温度付近、好ましくは、軟化温度もしくは軟化温度より少し高めの温度、更に好ましくは「軟化温度」〜「軟化温度＋１００℃」の温度範囲、更に好ましくは「軟化温度」〜「軟化温度＋５０℃」の温度範囲、更に好ましくは「軟化温度」〜「軟化温度＋２０℃」の温度範囲で製造する事によって効率よく亀裂、空隙が生成する。またホットプレス（もしくはＨＩＰなど）成型のように、温度を印加しながら、圧力を加える製造工程を加える事によって、更に効果的に亀裂、空隙が生成する。好ましい圧力は、１０〜１００００ｋｇｆ／ｃｍ２の範囲であり、より好ましくは１００〜５０００ｋｇｆ／ｃｍ２の範囲、更に好ましくは１００〜２０００ｋｇｆ／ｃｍ２の範囲である。このような製造条件を満たす事によって、前述の図１４、図１５のように、亀裂、空隙が効果的に生成し、これによって応力が緩和しやすくなり、低い保磁力（これによって低いヒステリシス損失を実現）や高い透磁率を実現しやすくなり好ましい。また、熱による応力も緩和しやすくなるため、例えば熱的安定性などが高まり好ましい。
【０１２４】
なお、介在相を含む圧粉材料ではなく、扁平磁性金属粒子単独の場合、第１の実施の形態の亀裂を生成させる際にも、上記の製造方法を応用することが有効である。この場合は、磁性金属粒子を５０℃以上８００℃以下の温度で、１０〜１００００ｋｇｆ／ｃｍ２の範囲、より好ましくは１００〜５０００ｋｇｆ／ｃｍ２の範囲、更に好ましくは１００〜２０００ｋｇｆ／ｃｍ２の範囲の圧力を加えながら熱処理を行う事によって（熱と圧力を同時に加える事によって）、亀裂を効果的に生成させることが出来る。もしくは、上記の圧粉材料を合成した後、介在相を除く（もしくは砕く）事によって、第１の実施の形態の亀裂を有する扁平磁性金属粒子を得る事が可能となる。
【０１２５】
圧粉材料の飽和磁化は高い方が好ましく、０．２Ｔ以上であることが好ましく、より好ましくは０．５Ｔ以上であることが好ましく、１．０Ｔ以上、更に好ましくは１．８Ｔ以上、更に好ましくは２．０Ｔ以上であることが好ましい。これによって磁気飽和が抑制され、システム上で磁気特性を十分に発揮することが出来好ましい。ただし、用途によっては（例えばモータの磁性くさびなど）、飽和磁化が比較的小さい場合でも十分に使用することができ、むしろ低損失に特化した方が好ましい場合もある。よって、用途に応じて、組成を選定することが重要である。
【０１２６】
扁平磁性金属粒子の扁平面に平行な面と、圧粉材料が有する平面とのなす角度が０度に近ければ近いほど配向していると定義する。図１９は、第３の実施の形態において、扁平磁性金属粒子の扁平面に平行な面と、圧粉材料が有する平面とのなす角度を表した模式図である。１０個以上の多数の扁平磁性金属粒子に関して前述の角度を求めその平均値が、好ましくは０度以上４５度以下、より好ましくは０度以上３０度以下、更に好ましくは０度以上１０度以下であることが望ましい。すなわち、圧粉材料においては、前記複数の扁平磁性金属粒子の前記扁平面は互いに平行に、又は互いに平行に近くなるように層状に配向されていることが好ましい。これによって、圧粉材料の渦電流損失を低減することができ好ましい。また、反磁界を小さくできるため、圧粉材料の透磁率を大きくでき好ましい。また、強磁性共鳴周波数を高くできるため、強磁性共鳴損失を小さくでき好ましい。更には、このような積層構造においては、磁区構造が安定化し、低い磁気損失を実現できるため好ましい。
【０１２７】
圧粉材料が有する前記平面内（扁平磁性金属粒子の扁平面に平行な平面内）において、方向による保磁力を測定する場合は、例えば、前記平面内の３６０度の角度に対して、２２．５度おきに方向を変えて保磁力を測定する。
【０１２８】
圧粉材料の前記平面内において保磁力差を有することによって、保磁力差がほとんどない等方性の場合に比べて、最小となる保磁力値が小さくなり好ましい。平面内で磁気異方性を有する材料においては、平面内の方向によって保磁力に差を有し、磁気的に等方性の材料に比べて、最小となる保磁力値が小さくなる。これによってヒステリシス損失は低減、透磁率は向上し、好ましい。
【０１２９】
圧粉材料が有する前記平面内（扁平磁性金属粒子の扁平面に平行な平面内）において、方向による保磁力差の割合は大きければ大きいほど好ましく、１％以上であることが好ましい。より好ましくは、保磁力差の割合が１０％以上、更に好ましくは保磁力差の割合が５０％以上、更に好ましくは保磁力差の割合が１００％以上である。ここでいう保磁力差の割合とは、扁平面内において、最大となる保磁力Ｈｃ（ｍａｘ）と最小となる保磁力Ｈｃ（ｍｉｎ）を用いて、（Ｈｃ（ｍａｘ）−Ｈｃ（ｍｉｎ））／Ｈｃ（ｍｉｎ）×１００（％）で定義される。
【０１３０】
尚、保磁力は、振動試料型磁力計（ＶＳＭ：Ｖｉｂｒａｔｉｎｇ  Ｓａｍｐｌｅ  Ｍａｇｎｅｔｏｍｅｔｅｒ）等を用いて、簡単に評価できる。保磁力が低い場合は、低磁界ユニットを用いることによって、０．１Ｏｅ以下の保磁力も測定することができる。測定磁界の方向に対して、圧粉材料の前記平面内（扁平磁性金属粒子の扁平面に平行な平面内）において方向を変えて測定を行う。
【０１３１】
保磁力を算出する際は、横軸と交わる２つの点（磁化がゼロになる磁界Ｈ１、Ｈ２）の磁界の差分を２で割った値を採用することができる（つまり保磁力＝｜Ｈ２−Ｈ１｜／２で算出できる）。
【０１３２】
磁気異方性を付与する観点からは、磁性金属粒子が最大長さ方向を揃えて配列されていることが好ましい。最大長さ方向が揃っているかどうかは、圧粉材料に含まれる磁性金属粒子をＴＥＭ又はＳＥＭ又は光学顕微鏡などで観察し、最大長さ方向と任意に決めた基準線のなす角を求めて、そのばらつき度合いにより判断する。好ましくは、２０個以上の扁平磁性金属粒子に対して平均的なばらつき度合いを判断することが好ましいが、２０個以上の扁平磁性金属粒子を観察することが出来ない場合は、できる限り多くの扁平磁性金属粒子観察し、それらに対して平均的なばらつき度合いを判断することが好ましい。本明細書においては、ばらつき度合いが±３０°の範囲に入っている時、最大長さ方向が揃っているという。ばらつき度合いは±２０°の範囲内がより好ましく、±１０°の範囲内が更に好ましい。これによって、圧粉材料の磁気的な異方性を付与し易くなり望ましい。更に好ましくは、扁平面にある複数の凹部と複数の凸部の一方又は両方の第１方向が最大長さ方向に配列されていることが望ましい。これによって、磁気的な異方性を大きく付与でき望ましい。
【０１３３】
圧粉材料においては、近似的な第１方向が第２方向に配列される「配列割合」が３０％以上であることが好ましい。より望ましくは５０％以上、更に望ましくは７５％以上である。これによって、磁気異方性が適度に大きくなり、前述の通り磁気特性が向上し好ましい。まず事前に評価する全ての扁平磁性金属粒子について、各扁平磁性金属粒子が有する凹部又は凸部の配列方向が最多数を占める方向をそれぞれ第１方向として定め、各扁平磁性金属粒子の第１方向が、圧粉材料全体として最も多く配列している方向を第２方向と定義する。次に、第２方向に対して、３６０度の角度を、４５度おきの角度で分割した方向を決める。次に、各扁平磁性金属粒子の第１方向がどの角度の方向に最も近くに配列しているかを分類し、その方向を「近似的な第１方向」として定義する。すなわち、０度の方向、４５度の方向、９０度の方向、１３５度の方向の４つのいずれかに分類する。近似的な第１方向が、第２方向に対して、同じ方向で配列している割合を、「配列割合」と定義する。この「配列割合」を評価する際には、隣り合った扁平磁性金属粒子を順番に４つ選び、その４つを評価する。これを少なくとも３回以上の複数回（多い方が良い、例えば５回以上が望ましい、更に望ましくは１０回以上が望ましい）行うことによって、その平均値を配列割合として採用する。なお、凹部又は凸部の方向が判別できない扁平磁性金属粒子は評価から除き、そのすぐ隣の扁平磁性金属粒子の評価を行う。例えば、単ロール急冷装置で合成したリボンを粉砕した扁平磁性金属粒子においては、片側の扁平面のみに凹部又は凸部が付き、もう片側の扁平面は凹部又は凸部が付かないことが多い。このような扁平磁性金属粒子をＳＥＭで観察した場合、凹部又は凸部が付いていない扁平面が観察の画面上で見えている場合も確率としては半分ほど起こりうる（この場合も、実は裏側の扁平面は凹部又は凸部が付いているはずであるが、上記評価においては除く）。
また、圧粉材料の磁化容易軸方向に、最も多くの近似的な第１方向が配列されていることが好ましい。すなわち、圧粉材料の磁化容易軸は第２方向と平行であることが好ましい。凹部又は凸部が配列している長さ方向は、形状磁気異方性の効果によって、磁化容易軸になりやすいため、この方向を磁化容易軸として揃える方が、磁気異方性が付与され易くなり、好ましい。
【０１３４】
圧粉材料に含まれる扁平磁性金属粒子に関しては、第１、２の実施の形態で記述した要件を満たすことが望ましい。ここでは内容が重複するため、記述を省略する。
【０１３５】
圧粉材料においては、前記複数の扁平磁性金属粒子の前記扁平面は互いに平行になるように層状に配向されていることが好ましい。これによって、圧粉材料の渦電流損失を低減することができ好ましい。また、反磁界を小さくできるため、圧粉材料の透磁率を大きくでき好ましい。また、強磁性共鳴周波数を高くできるため、強磁性共鳴損失を小さくでき好ましい。更には、このような積層構造においては、磁区構造が安定化し、低い磁気損失を実現できるため好ましい。ここで、扁平磁性金属粒子の扁平面に平行な面と、圧粉材料が有する平面とのなす角度が０度に近ければ近いほど配向していると定義する。具体的には、１０個以上の多数の扁平磁性金属粒子６に関して前述の角度を求めその平均値が、好ましくは０度以上４５度以下、より好ましくは０度以上３０度以下、更に好ましくは０度以上１０度以下であることが望ましい。
【０１３６】
圧粉材料は、前記扁平磁性金属粒子を含有する磁性層と、Ｏ、Ｃ、Ｎのいずれかを含有する中間層とからなる積層型の構造を有していても良い。磁性層においては、前記扁平磁性金属粒子が配向している（互いの扁平面を平行にするように配向）ことが好ましい。また、中間層の透磁率を磁性層の透磁率よりも小さくすることが好ましい。これらの処置によって、疑似的な薄膜積層構造を実現でき、層方向の透磁率が高くできるため好ましい。また、このような構造においては、強磁性共鳴周波数を高くできるため、強磁性共鳴損失を小さくでき好ましい。更には、このような積層構造においては、磁区構造が安定化し、低磁気損失を実現できるため好ましい。尚、これらの効果を更に高めるためには、中間層の透磁率を介在相（磁性層の中の介在相）の透磁率よりも小さくすることがより好ましい。これによって、疑似的な薄膜積層構造において、層方向の透磁率を更に高くできるため好ましい。また、強磁性共鳴周波数を更に高くできるため、強磁性共鳴損失を小さくでき好ましい。
【０１３７】
なお、圧粉材料に含まれる空隙や、扁平磁性金属粒子の亀裂は、たとえば、断面ＳＥＭもしくは断面ＴＥＭ、光学顕微鏡等によっての観察を行うことによって調査する事ができる。
【０１３８】
以上、本実施形態によれば、低い磁気損失等の優れた磁気特性を有する圧粉材料の提供が可能になる。
【０１３９】
（第４の実施の形態）
本実施の形態のシステム及びデバイス装置は、第３の実施の形態の圧粉材料を有するものである。したがって、第１ないし第３の実施の形態と重複する内容については記載を省略する。このシステム、デバイス装置に含まれる圧粉材料の部品は、例えば、各種モータや発電機などの回転電機（例えば、モータ、発電機など）、変圧器、インダクタ、トランス、チョークコイル、フィルタ等のコアや、回転電機用の磁性楔（磁性くさび）等である。図２０は、第４の実施の形態のモータシステムの概念図である。モータシステムは、回転電機システムの一例である。モータシステムとは、モータの回転数や電力（出力パワー）を制御する制御系を含めたシステムのことである。モータの回転数を制御する方式としては、ブリッジサーボ回路による制御、比例電流制御、電圧比較制御、周波数同期制御、ＰＬＬ（Ｐｈａｓｅ  Ｌｏｃｋｅｄ  Ｌｏｏｐ：位相同期ループ）制御、等による制御方法がある。一例として、ＰＬＬによる制御法について図２０に示してある。ＰＬＬによるモータの回転数を制御するモータシステムは、モータと、モータの回転の機械的変位量を電気信号に変換してモータの回転数を検出するロータリーエンコーダと、ある命令により与えられたモータの回転数とロータリーエンコーダにより検出されたモータの回転数を比較しそれらの回転数差を出力する位相比較器と、当該回転数差を小さくするようにモータを制御するコントローラと、を備える。一方、モータの電力を制御する方法としては、ＰＷＭ（Ｐｕｌｓｅ  Ｗｉｄｔｈ  Ｍｏｄｕｌａｔｉｏｎ：パルス幅変調）制御、ＰＡＭ（Ｐｕｌｓｅ  Ａｍｐｌｉｔｕｄｅ  Ｍｏｄｕｌａｔｉｏｎ：パルス電圧振幅波形）制御、ベクトル制御、パルス制御、バイポーラ駆動、ペデスタル制御、抵抗制御、等による制御方法がある。またその他の制御方法として、マイクロステップ駆動制御、多相駆動制御、インバータ制御、スイッチング制御、等の制御方法がある。一例として、インバータによる制御法について図２０に示してある。インバータによるモータの電力を制御するモータシステムは、交流電源と、交流電源の出力を直流電流に変換する整流器と、当該直流電流を任意の周波数による交流に変換するインバータ回路と、当該交流により制御されるモータと、を備える。
【０１４０】
図２１は、第４の実施の形態のモータの概念図を示す。モータ２００は、回転電機の一例である。モータ２００においては、第１のステータ（固定子）と第２のロータ（回転子）が配置されている。図では、ロータがステータの内側に配置されているインナーロータ型を示しているが、ロータがステータの外側に配置されるアウターロータ型でも構わない。
【０１４１】
図２２は、第４の実施の形態のモータコア（ステータ）の概念図である。図２３は、第４の実施の形態のモータコア（ロータ）の概念図である。モータコア３００（モータのコア）としては、ステータ及びロータのコアが該当する。この点を、以下に説明する。図２２は第１のステータの断面概念図例である。第１のステータは、コアと、巻き線と、を有する。巻き線は、コア内側に設けられた、コアが有する突起の一部に巻き付けられている。このコア内に第３の実施形態の圧粉材料を配置することができる。図２３は第１のロータの断面概念図例である。第１のロータは、コアと、巻き線と、を有する。巻き線は、コア外側に設けられた、コアが有する突起の一部に巻き付けられている。このコア内に第３の実施形態の圧粉材料を配置することができる。
【０１４２】
尚、図２２、図２３はあくまでモータの一例を示したものであり、圧粉材料の適用先としてはこれに限定されるものではない。磁束を導きやすくするためのコアとして、あらゆる種類のモータに適用することができる。
【０１４３】
図２４は、第４の実施の形態の変圧器・トランスの概念図である。図２５は、第４の実施の形態のインダクタ（リング状インダクタ、棒状インダクタ）の概念図である。図２６は、第４の実施の形態のインダクタ（チップインダクタ、平面インダクタ）概念図である。これらもあくまで一例として示したものである。変圧器・トランス４００、インダクタ５００においてもモータコアと同様に、磁束を導きやすくするために、又は高い透磁率を利用するために、あらゆる種類の変圧器・トランス、インダクタに圧粉材料を適用することができる。
【０１４４】
図２７は、第４の実施の形態の発電機５００の概念図である。発電機５００は、回転電機の一例である。発電機５００は、第１ないし第３の実施形態の圧粉材料をコアとして用いた第２のステータ（固定子）５３０と、第１ないし第３の実施形態の圧粉材料をコアとして用いた第２のロータ（回転子）５４０の、いずれか一方又はその両方を備えている。図では、第２のロータ（回転子）５４０は第２のステータ５３０の内側に配置されているが、外側に配置されていても構わない。第２のロータ５４０は、発電機５００の一端に設けられたタービン５１０と、シャフト５２０を介して接続されている。タービン５１０は、例えば図示しない外部から供給される流体により回転する。尚、流体により回転するタービンに代えて、自動車の回生エネルギー等の動的な回転を伝達することによって、シャフトを回転することも可能である。第２のステータ５３０及び第２のロータ５４０には、各種公知の構成を採用することができる。
【０１４５】
シャフトは、第２のロータに対してタービンとは反対側に配置された、図示しない整流子と接触している。第２のロータの回転により発生した起電力は、発電機の電力として、図示しない相分離母線及び図示しない主変圧器を介して、系統電圧に昇圧されて送電される。尚、第２のロータには、タービンからの静電気や発電に伴う軸電流による帯電が発生する。このため、発電機は、第２のロータの帯電を放電させるためのブラシを備えている。
【０１４６】
また、本実施形態の回転電機は、鉄道車両に好ましく用いることができる。例えば、鉄道車両を駆動するモータ２００や、鉄道車両を駆動するための電気を発生する発電機５００に好ましく用いることができる。
【０１４７】
また、図２８は、磁束の方向と圧粉材料の配置方向の関係を示す概念図である。尚、まず、磁壁移動型、回転磁化型のいずれにおいても、磁束の方向に対して、圧粉材料に含まれる扁平磁性金属粒子の扁平面をできるだけ互いに平行に、かつ層状に揃える方向に配置することが好ましい。これは磁束を貫く扁平磁性金属粒子の断面積をできるだけ小さくすることによって渦電流損失を低減できるからである。その上で、尚かつ、磁壁移動型においては、扁平磁性金属粒子の扁平面内における磁化容易軸（矢印方向）を磁束の方向と平行に配置することが好ましい。これによって、保磁力がより低減する方向で使用することができるためヒステリシス損失を低減出来好ましい。また透磁率も高く出来て好ましい。逆に、回転磁化型においては、扁平磁性金属粒子の扁平面内における磁化容易軸（矢印方向）を磁束の方向と垂直に配置することが好ましい。これによって、保磁力がより低減する方向で使用することができるためヒステリシス損失を低減出来好ましい。つまり、圧粉材料の磁化特性を把握し、磁壁移動型か回転磁化型か（判別方法は前述の通り）を見極めた上で、図２８のように配置することが好ましい。磁束の向きが複雑な場合は完全に図２８のように配置することは難しいかもしれないが、できる限り図２８のように配置することが好ましい。以上の配置方法は、本実施の形態の全てのシステム及びデバイス装置（例えば、各種モータや発電機などの回転電機（例えば、モータ、発電機など）、変圧器、インダクタ、トランス、チョークコイル、フィルタ等のコアや、回転電機用の磁性楔（くさび）等）において適用されることが望ましい。
【０１４８】
このシステム及びデバイス装置に適用するために、圧粉材料は、種々の加工を施すことを許容する。例えば焼結体の場合は、研磨や切削等の機械加工が施され、粉末の場合はエポキシ樹脂、ポリブタジエンのような樹脂との混合が施される。必要に応じて更に表面処理が施される。また、必要に応じて巻線処理がなされる。
【０１４９】
本実施の形態のシステム及びデバイス装置によれば、優れた特性（高効率、低損失）を有するモータシステム、モータ、変圧器、トランス、インダクタ及び発電機が実現可能となる。
【０１５０】
（実施例）
以下に、実施例１〜８を、比較例１〜２と対比しながらより詳細に説明する。以下に示す実施例及び比較例によって得られる扁平磁性金属粒子について、扁平磁性金属粒子の平均厚さ、厚さに対する扁平面内の平均長さの比の平均値、亀裂を有する扁平磁性金属粒子の個数割合、圧粉材料に含まれる空隙割合、をまとめたものを表１に示す。
【０１５１】
（実施例１）
まず、単ロール急冷装置を用いて、Ｆｅ−Ｃｏ−Ｓｉ−Ｂ（Ｃｏ／（Ｆｅ＋Ｃｏ）＝３０ａｔ％、）のリボンを作製する。次に得られたリボンをＨ２雰囲気中４００℃で熱処理を行う。次に、このリボンを、ミキサー装置を用いて適当な大きさに切断し、その後切断したリボン片を回収し、ＺｒＯ２ボールとＺｒＯ２容器を用いたビーズミルによってＡｒ雰囲気下において約１０００ｒｐｍの粉砕・圧延化を行い扁平粉末化し、扁平磁性金属粒子を得る。上記の、粉砕・圧延化、熱処理、の作業を繰り返す事によって、所定のサイズになるように処理を行う。その後、無機酸化物介在相（Ｂ２Ｏ３−Ｂｉ２Ｏ３−ＺｎＯ：軟化温度４２５℃）とともに混合、磁場中成型を行い（扁平粒子を配向化させる）、ホットプレス装置によって、プレス圧１８００ｋｇｆ／ｃｍ２を印加しながら、真空中４３５℃で１時間熱処理を行う。その後、磁場中熱処理を施すことによって圧粉材料を得る。磁場中熱処理では、磁化容易軸方向に磁場を印加して熱処理を行う。得られた扁平磁性金属粒子は、前記扁平磁性金属粒子の厚さ方向において前記平均厚さの１０％以上の深さと前記深さよりも短い幅を有する亀裂を有しているものが全体に対して１％以上の個数割合で存在する。また、圧粉材料中に空隙を面積比で１２％含む。また、扁平磁性金属粒子の扁平面内の方向によって保磁力差を有しており、また圧粉材料の平面内の方向によって保磁力差を有している。
【０１５２】
（実施例２）
扁平磁性金属粒子の厚さが１μｍ、厚さに対する扁平面内の平均長さの比の平均値が１００である事以外は実施例１とほぼ同じである。
【０１５３】
（実施例３）
扁平磁性金属粒子の厚さが１０μｍ、厚さに対する扁平面内の平均長さの比の平均値が２０である事以外は実施例１とほぼ同じである。
【０１５４】
（実施例４）
扁平磁性金属粒子の厚さが１００μｍ、厚さに対する扁平面内の平均長さの比の平均値が５である事以外は実施例１とほぼ同じである。
【０１５５】
（実施例５）
扁平磁性金属粒子の厚さが１０ｎｍ、厚さに対する扁平面内の平均長さの比の平均値が１０００である事以外は実施例１とほぼ同じである。
【０１５６】
（実施例６）
扁平磁性金属粒子の厚さが１０ｎｍ、厚さに対する扁平面内の平均長さの比の平均値が１００００である事以外は実施例１とほぼ同じである。
【０１５７】
（実施例７）
圧粉材料中に含まれる空隙が面積比で１％である事以外は実施例３とほぼ同じである。
【０１５８】
（実施例８）
圧粉材料中に含まれる空隙が面積比で６０％である事以外は実施例３とほぼ同じである。
【０１５９】
（比較例１）
前記扁平磁性金属粒子の厚さ方向において前記平均厚さの１０％以上の深さと前記深さよりも短い幅を有する亀裂を有する扁平磁性金属粒子の個数割合がほぼ０％であり、圧粉材料中に含まれる空隙が面積比で０．３％である事以外は実施例３とほぼ同じである。
【０１６０】
（比較例２）
圧粉材料中に含まれる空隙が面積比で６５％である事以外は比較例１とほぼ同じである。
【０１６１】
次に、実施例１〜８及び比較例１〜２の評価用材料に関して、透磁率、tanδ、鉄損、透磁率実部（μ’）の経時変化割合を評価する。尚、鉄損、透磁率実部（μ’）の経時変化割合に関しては、以下の方法で評価する。評価結果を表２に示す。
【０１６２】
（１）鉄損：Ｂ−Ｈアナライザーを用いて１００Ｈｚ、１Ｔの動作条件での鉄損を測定する。尚、１００Ｈｚ、１Ｔの条件で直接測定出来ない場合は、鉄損の周波数依存性、磁束密度依存性を測定し、そのデータから１００Ｈｚ、１Ｔの鉄損を推定する（そしてこの推定値を採用する）。
【０１６３】
（２）透磁率実部μ’の経時変化割合：インピーダンスアナライザーを用いて、リング状の試料の透磁率実部μ’を１００Ｈｚで測定する。その後、評価用試料を温度１００℃、大気中で１００時間加熱した後、再度、透磁率実部μ’を測定し、経時変化（１００時間放置後の透磁率実部μ’／放置前の透磁率実部μ’）を求める。
【０１６４】
【表１】
2020155525.tif 000005
【０１６５】
【表２】
2020155525.tif 000006
【０１６６】
表１から明らかなように、実施例１〜８に係る扁平磁性金属粒子は、平均厚さが１０ｎｍ以上１００μｍ以下、厚さに対する扁平面内の平均長さの比の平均値が５以上１００００以下である。また、扁平磁性金属粒子の扁平面内の方向によって保磁力差を有しており、また圧粉材料の平面内の方向によって保磁力差を有している。また、得られた扁平磁性金属粒子は、前記扁平磁性金属粒子の厚さ方向において前記平均厚さの１０％以上の深さと前記深さよりも短い幅を有する亀裂を有しているものが全体に対して１％以上の個数割合で存在する。また、圧粉材料中に空隙を面積比で１％以上６０％以下含む。一方で、比較例１〜２はいずれも、得られた扁平磁性金属粒子は、前記扁平磁性金属粒子の厚さ方向において前記平均厚さの１０％以上の深さと前記深さよりも短い幅を有する亀裂を有しているものがほとんどなく、全体に対して１％未満の個数割合である。また圧粉材料中に含まれる空隙の割合が面積比で１％未満か６０％より多い。
【０１６７】
表２から明らかなように、実施例１〜８の扁平磁性金属粒子を用いた圧粉材料は、比較例１〜２の圧粉材料と比べて、透磁率、鉄損、μ’の経時変化割合、において優れていることが分かる。これは、実施例１〜８においては、特に、前記扁平磁性金属粒子の厚さ方向において前記平均厚さの１０％以上の深さと前記深さよりも短い幅を有する亀裂を有している個数割合が１％以上であり、また、圧粉材料中に空隙を面積比で１％以上６０％以下含む事によって、低保磁力（これによって低いヒステリシス損失、つまり低い鉄損を実現）、高透磁率、高い熱的安定性が可能となる。つまり、磁気的特性、熱的安定性において優れた材料を実現できていることが分かる。また、実施例の材料は圧粉材料であるため、複雑な形状への適用が可能である。
【０１６８】
本発明のいくつかの実施形態及び実施例を説明したが、これらの実施形態及び実施例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６９】
２ａ      凹部
２ｂ      凸部
３        扁平面に沿っている空隙（第１の空隙部分）
４        楕円体状の空隙（第２の空隙部分）
６        扁平磁性金属粒子
７        亀裂
９        被覆層
２０      介在相
２２      所定の断面
１００    圧粉材料
１０２    平面
【図１】
2020155525.tif 000007
【図２】
2020155525.tif 000008
【図３】
2020155525.tif 000009
【図４】
2020155525.tif 000010
【図５】
2020155525.tif 000011
【図６】
2020155525.tif 000012
【図７】
2020155525.tif 000013
【図８】
2020155525.tif 000014
【図９】
2020155525.tif 000015
【図１０】
2020155525.tif 000016
【図１１】
2020155525.tif 000017
【図１２】
2020155525.tif 000018
【図１３】
2020155525.tif 000019
【図１４】
2020155525.tif 000020
【図１５】
2020155525.tif 000021
【図１６】
2020155525.tif 000022
【図１７】
2020155525.tif 000023
【図１８】
2020155525.tif 000024
【図１９】
2020155525.tif 000025
【図２０】
2020155525.tif 000026
【図２１】
2020155525.tif 000027
【図２２】
2020155525.tif 000028
【図２３】
2020155525.tif 000029
【図２４】
2020155525.tif 000030
【図２５】
2020155525.tif 000031
【図２６】
2020155525.tif 000032
【図２７】
2020155525.tif 000033
【図２８】
2020155525.tif 000034